(57)【要約】【課題】本発明は、脂肪族ヒドロキシカルボン酸又は該ヒドロキシカルボン酸と特定の脂肪族多価アルコール及び特定の脂肪族多塩基酸若しくはその無水物からなる、高分子量の脂肪族ヒドロキシカルボン酸ポリエステルを製造する方法を提供する。【解決手段】脂肪族ヒドロキシカルボン酸、脂肪族ヒドロキシカルボン酸と３個以上の水酸基を有する脂肪族多価アルコールと２個以上のカルボキシル基を有する脂肪族多塩基酸若しくはその無水物、又は脂肪族ヒドロキシカルボン酸と３個以上のカルボキシル基を有する脂肪族多塩基酸若しくはその無水物と２個以上の水酸基を有する脂肪族多価アルコールを脱水重縮合反応して、低分子量プレポリマーを製造する工程、該プレポリマーを結晶化する工程、該結晶化したプレポリマーを、有機スルホン酸系化合物触媒の存在下、固相状態で脱水重縮合反応する工程、から構成される、高分子量脂肪族ポリヒドロキシカルボン酸の製造方法。【選択図】なし【特許請求の範囲】
【請求項１】
（Ａ）工程として、脂肪族ヒドロキシカルボン酸、脂肪族ヒドロキシカルボン酸と３個以上の水酸基を有する脂肪族多価アルコールと２個以上のカルボキシル基を有する脂肪族多塩基酸若しくはその無水物、又は脂肪族ヒドロキシカルボン酸と３個以上のカルボキシル基を有する脂肪族多塩基酸若しくはその無水物と２個以上の水酸基を有する脂肪族多価アルコールを、有機スルホン酸系化合物触媒の存在下又は非存在下、溶媒の存在下又は非存在下、脱水重縮合反応して、数式（１）で示される数値範囲にある重量平均分子量（Ｍｗ1）を有する脂肪族ヒドロキシカルボン酸プレポリマーを製造する工程、この場合、３個以上の水酸基を有する脂肪族多価アルコールと３個以上のカルボキシル基を有する脂肪族多塩基酸又はその無水物の量は、脂肪族ヒドロキシカルボン酸が単独で完全に重合したと仮定した場合の重合物の重量を基準として、０．００５〜１０％である、
２×１０３  ≦  Ｍｗ１  ≦  １×１０５            （１）
（Ｂ）工程として、（Ａ）工程で得られた脂肪族ヒドロキシカルボン酸プレポリマーを結晶化する工程、
（Ｃ）工程として、（Ｂ）工程で得られた結晶化した脂肪族ヒドロキシカルボン酸プレポリマーを、有機スルホン酸系化合物触媒の存在下、固相状態で脱水重縮合反応する工程、
からなる工程で構成される、
数式（２）と数式（３）で示される数値範囲にある重量平均分子量（Ｍｗ２）を有する脂肪族ポリヒドロキシカルボン酸の製造方法。
５×１０４  ≦  Ｍｗ２  ≦  １×１０６            （２）
Ｍｗ１    ＜    Ｍｗ２                            （３）
【請求項２】
（Ａ）工程が、
（Ａ−１）工程として、不斉炭素原子を有する脂肪族ヒドロキシカルボン酸５０％以上を含む脂肪族ヒドロキシカルボン酸を、数式（４）で表される反応温度ＲＴ1で脱水重縮合反応して、数式（７）で表される重量平均分子量ＭｗAを有する脂肪族ヒドロキシカルボン酸オリゴマーを製造する工程、
（Ａ−２）工程として、（Ａ−１）工程で製造された脂肪族ヒドロキシカルボン酸オリゴマーを、数式（５）及び数式（６）で表される反応温度ＲＴ2において脱水重縮合反応し、数式（８）及び数式（９）で表される重量平均分子量ＭｗBを有する脂肪族ヒドロキシカルボン酸プレポリマーを製造する工程、
からなる、請求項１記載の脂肪族ポリヒドロキシカルボン酸の製造方法。
５０℃  ≦  ＲＴ1  ≦  １４０℃                  （４）
１３０℃  ≦  ＲＴ2  ≦  １７０℃                  （５）
ＲＴ1    ＜    ＲＴ2                           （６）
７５０  ≦    ＭｗA    ≦  ５×１０3             （７）
２×１０3  ≦    ＭｗB    ≦  ２×１０4            （８）
ＭｗA    ＜    ＭｗB                           （９）
【請求項３】
（Ａ）工程が、有機スルホン酸系化合物触媒存在下において行なわれるものである、請求項１又は２記載の脂肪族ポリヒドロキシカルボン酸の製造方法。
【請求項４】
（Ａ）工程が、減圧下において行なわれるものである、請求項１又は２記載の脂肪族ポリヒドロキシカルボン酸の製造方法。
【請求項５】
（Ｂ）工程が、固体状態の脂肪族ヒドロキシカルボン酸プレポリマーを、脂肪族ポリエステルプレポリマーを溶解しない液体と接触させることにより、結晶化させる結晶化工程である、請求項１又は２記載の脂肪族ポリヒドロキシカルボン酸の製造方法。
【請求項６】
（Ｂ）工程が、溶融状態の脂肪族ヒドロキシカルボン酸プレポリマーを、脂肪族ポリエステルプレポリマーを溶解しない液体と接触させることにより、固化させて結晶化させる結晶化工程である、請求項１又は２記載の脂肪族ポリヒドロキシカルボンの製造方法。
【請求項７】
（Ｂ）工程が、脂肪族ヒドロキシカルボン酸プレポリマーを溶媒に溶解した溶液を、脂肪族ポリエステルプレポリマーを溶解しない液体と接触させることにより、固化させて結晶化させる結晶化工程である、請求項１又は２記載の脂肪族ポリヒドロキシカルボン酸の製造方法。
【請求項８】
液体が、少なくとも一部に水を含むものである、請求項５乃至７の何れかに記載の脂肪族ポリヒドロキシカルボン酸の製造方法。
【請求項９】
数式（１０）に示される、触媒残留率Ｒが、５０％以下であることを特徴とする、請求項１又は２記載の脂肪族ポリヒドロキシカルボン酸の製造方法。
Ｒ［％］ ＝ ＣＡ［ｐｐｍ］ ÷ ＣＢ［ｐｐｍ］ × １００    （１０）
（数式（１０）において、Ｒは、脱水重縮合反応前後の触媒濃度の変化の尺度である触媒残留率［％］であり、ＣＢ［ｐｐｍ］は、数式（１１）により算出される、脱水重縮合反応開始前、及び／又は、脱水重縮合中に反応系に仕込まれた触媒が全て脂肪族ポリヒドロキシカルボン酸中に残留する場合の理論触媒濃度であり、ＣＡ［ｐｐｍ］は、数式（１２）により算出される、脱水重縮合反応終了後、最終的に得られた脂肪族ポリヒドロキシカルボン酸中の触媒濃度である）
ＣＢ［ｐｐｍ］  ＝  ＷＢ［ｇ］  ÷  ＷＰ［ｇ］  ×  １０６  （１１）
（数式（１１）において、ＷＢ［ｇ］は、脱水重縮合反応開始前、及び／又は、脱水重縮合反応中に反応系に仕込まれた触媒の合計重量であり、ＷＰ［ｇ］は、脱水重縮合反応終了後、最終的に得られた脂肪族ポリヒドロキシカルボン酸の重量である。）
ＣＡ［ｐｐｍ］  ＝  ＷＡ［ｇ］  ÷  ＷＰ［ｇ］  ×  １０６  （１２）
（数式（１２）において、ＷＡ［ｇ］は、脱水重縮合反応終了後、最終的に得られた脂肪族ポリヒドロキシカルボン酸中に含有される触媒重量であり、ＷＰ［ｇ］は、脱水重縮合反応終了後、最終的に得られた脂肪族ポリヒドロキシカルボン酸の重量である。）
【請求項１０】
脂肪族ヒドロキシカルボン酸がＬ−乳酸である、請求項１又は２記載の脂肪族ポリヒドロキシカルボン酸の製造方法。
【請求項１１】
脂肪族ヒドロキシカルボン酸がＬ−乳酸であり、３個以上の水酸基を有する脂肪族多価アルコールがペンタエリスリトール又はトリメチルプロパンであり、２個以上のカルボキシル基を有する脂肪族多塩基酸又はその無水物がコハク酸又は無水コハク酸である、請求項１又は２記載の脂肪族ポリヒドロキシカルボン酸の製造方法。
【発明の詳細な説明】
【技術分野】
【０００１】
本発明は、医療用材料や汎用樹脂の代替として有用な生分解性ポリマーである脂肪族ヒドロキシカルボン酸ユニットを５０％以上含有する脂肪族ポリエステルの製造方法に関する。
更に詳しくは、結晶化した、脂肪族ヒドロキシカルボン酸ユニットを５０％以上含有する低分子量の脂肪族ポリエステルプレポリマーを触媒の存在下、固相重合することからなる脂肪族ヒドロキシカルボン酸ユニットを５０％以上含有する高分子量の脂肪族ポリエステルの製造方法に関する。
【０００２】
本発明は、例えば、脂肪族ヒドロキシカルボン酸を、特定の揮発性触媒の存在下又は非存在下、無溶媒又は溶媒の存在下、重合し、比較的低分子量の脂肪族ヒドロキシカルボン酸プレポリマーを製造し、該脂肪族ヒドロキシカルボン酸プレポリマーを効果的に結晶化し、ついで、特定の揮発性触媒の存在下に、融点以下の温度で固相重合することからなる、触媒残存量の減少された高分子量の脂肪族ポリヒドロキシカルボン酸の製造方法を包含する。
【背景技術】
【０００３】
近年、廃棄物処理が環境保護と関連して問題となっている。特に、一般的な汎用の高分子材料の成形品や加工品は、廃棄物として埋め立てた場合、微生物等による分解性・崩壊性がないため、異物として半永久的に残存すること、さらに、可塑剤等の添加剤が溶出して環境を汚染すること等が問題となっている。
また、廃棄物として焼却する場合には、燃焼により発生する高い熱量により、炉を損傷すること、燃焼により発生する排煙・排ガスが、大気汚染、オゾン層破壊、地球温暖化、酸性雨等の原因となり得ること等がクローズアップされてきた。
このような背景から、強靱でありながら使用後、廃棄物として埋め立てた場合に分解したり、焼却しなければならない場合でも、燃焼熱が低く炉を損傷しない高分子材料への需要が高まってきたにもかかわらず、必ずしも、このような需要に応え得る高分子材料が供給されているとはいえない。
【０００４】
脂肪族ポリヒドロキシカルボン酸の一種であるポリ乳酸は、透明性が高く、強靱で、水の存在下では容易に加水分解する特性を有する。従って、それを汎用樹脂として使用する場合には、廃棄後に環境を汚染することなく分解するので環境にやさしく、また医療用材料として生体内に留置された場合には、医療用材料としての目的達成後に生体に毒性を及ぼすことなく生体内で分解・吸収されるので生体にやさしいという優れた性質が、本出願前に既に注目されていた。
【０００５】
従来、高分子量の脂肪族ポリヒドロキシカルボン酸は、グリコリド、ラクチド等の脂肪族ヒドロキシカルボン酸の環状二量体を開環重合する方法、乳酸やグリコール酸のような脂肪族ヒドロキシカルボン酸を直接脱水重縮合反応する方法（非特許文献１）等により製造することが知られている。脂肪族ヒドロキシカルボン酸の環状二量体を開環重合する場合は通常、溶融状態で重合が行われ、脂肪族ヒドロキシカルボン酸を直接脱水重縮合反応する場合は通常、有機溶媒中で行われる。開環重合する方法は面倒な製法により得られる高価なラクチド等を使用しなければならず、直接脱水重縮合反応する方法は、有機溶媒中での反応であるため容積効率が悪い。
【０００６】
特許文献１には、粉末又は粒子であり、Ｘ線回折で測定した結晶化度が１０％以上である低分子量Ｌ−及び／又はＤ−乳酸のホモポリマー又はコポリマーを不活性ガス雰囲気中又は真空下でポリマーのガラス転移温度より高く、かつポリマーの融解温度より低い温度でかねつすることにより、分子量を増加させる技術が開示されている。この発明の特徴として、触媒の非存在下に重合を行うため、触媒残渣を全く含まないポリマーを得ることが出来、医薬の制御的放出、及び生体吸収性人工器官の製造において重要である高い安全性ポリマーを得ることができる。しかしながら、触媒を用いないため、強靭さが要求される汎用樹脂の代替となるような分子量の高いポリマーを得ることができない。
【特許文献１】特開平５−２５５４８８号公報（ＥＰ−Ａ−５０００９８）
【非特許文献１】ＵＳＰ５，３１０，８６５
【発明の開示】
【発明が解決しようとする課題】
【０００７】
従って、本発明の課題は、乳酸、グリコール酸等の脂肪族ヒドロキシカルボン酸や１，４−ブタンジオールのような脂肪族多価アルコ−ルとこはく酸のような脂肪族多価カルボン酸のような安価な原料を重縮合し、容易に得られる低分子量の脂肪族ポリエステルであるプレポリマーを出発原料とし、プレポリマーを結晶化した後、触媒存在下に固相で重縮合反応し、強靭さが要求される汎用樹脂の代替となるような分子量の高い脂肪族ポリエステルを、高い容積効率で、簡便に製造する方法を提供することにある。
【０００８】
また、本発明の課題の一つは、重縮合反応に、特定の触媒を用い、触媒を反応中に除去しながら反応を行うことにより、触媒残渣が少なく、無触媒反応で得られる脂肪族ポリエステルと同程度に安全で、かつ高分子量の脂肪族ポリエステルを製造する方法を提供することにある。
さらに本発明の課題の一つは、プレポリマーの結晶化を特殊な方法で行うことにより、低分子量の脂肪族ポリエステルであるプレポリマーを融着、破損、粉末化等の問題を生ずることなく結晶化を容易に行うことができ、その後の重縮合反応を効果的に行うことができ、着色の少ない高分子量の脂肪族ポリエステルを製造する方法を提供することにある。
【０００９】
またさらに本発明の課題の一つは、不斉炭素原子を有する脂肪族ヒドロキシカルボン酸を原料として用いた場合、特定の条件で重縮合反応を行うことにより、光学純度の高いプレポリマーを得、それを用いて固相重合を行うことによる、光学純度の高い高分子量脂肪族ポリエステルを製造する方法を提供することにある。光学純度の高い脂肪族ポリエステルは、成形に要する時間が短縮され、優れた成形性加工性を有する。
【課題を解決するための手段】
【００１０】
すなわち、本発明は、以下の［１］〜［２５］に記載した事項により特定される。
［１］  数式（１）で示される数値範囲にある重量平均分子量（Ｍｗ1）を有する結晶化した脂肪族ヒドロキシカルボン酸ユニット５０％以上を含む脂肪族ポリエステルプレポリマーを、触媒存在下で固相重合することからなる、数式（２）と数式（３）で示される数値範囲にある重量平均分子量（Ｍｗ２）と脂肪族ヒドロキシカルボン酸ユニット５０％以上を含む脂肪族ポリエステルの製造方法。
【００１１】
２×１０３  ≦  Ｍｗ１  ≦  １×１０５            （１）
５×１０４  ≦  Ｍｗ２  ≦  １×１０６            （２）
Ｍｗ１    ＜    Ｍｗ２                          （３）
【００１２】
［２］  結晶化された脂肪族ポリエステルプレポリマーが、固体状態の脂肪族ポリエステルプレポリマーを、脂肪族ポリエステルプレポリマーを溶解しない液体と接触させることにより、結晶化させて得られたものである、［１］記載の脂肪族ポリエステルの製造方法。
［３］  結晶化された脂肪族ポリエステルプレポリマーが、溶融状態の脂肪族ポリエステルプレポリマーを、脂肪族ポリエステルプレポリマーを溶解しない液体と接触させることにより、固化、結晶化させて得られたものである、［１］記載の脂肪族ポリエステルの製造方法。
【００１３】
［４］  結晶化された脂肪族ポリエステルプレポリマーが、脂肪族ポリエステルプレポリマーを溶媒に溶解した溶液を、脂肪族ポリエステルプレポリマーを溶解しない液体と接触させることにより、固化、結晶化させて得られたものである、［１］記載の脂肪族ポリエステルの製造方法。
［５］  液体が、少なくとも一部に水を含むものである、［２］乃至［４］の何れかに記載の脂肪族ポリヒドロキシカルボン酸の製造方法。
［６］  触媒が、揮発性触媒である、［１］乃至［５］の何れかに記載の脂肪族ポリエステルの製造方法。
【００１４】
［７］  触媒が、揮発性触媒であり、かつ、数式（１０）に示される、触媒残留率Ｒが、５０％以下であることを特徴とする、［６］記載の脂肪族ポリエステルの製造方法。
Ｒ［％］ ＝ ＣＡ［ｐｐｍ］ ÷ ＣＢ［ｐｐｍ］ × １００    （１０）
（数式（１０）において、Ｒは、固相重合反応前後の触媒濃度の変化の尺度である触媒残留率［％］であり、ＣＢ［ｐｐｍ］は、数式（１１）により算出される、固相重合開始前に反応系に仕込まれた触媒が全て脂肪族ポリエステル中に残留する場合の理論触媒濃度であり、ＣＡ［ｐｐｍ］は、数式（１２）により算出される、固相重合反応終了後、最終的に得られた脂肪族ポリエステル中の触媒濃度である）
【００１５】
ＣＢ［ｐｐｍ］  ＝  ＷＢ［ｇ］  ÷  ＷＰ［ｇ］  ×  １０６  （１１）
（数式（１１）において、ＷＢ［ｇ］は、固相重合開始前に反応系に仕込まれた触媒の合計重量であり、ＷＰ［ｇ］は、固相重合反応終了後、最終的に得られた脂肪族ポリエステルの重量である）
ＣＡ［ｐｐｍ］  ＝  ＷＡ［ｇ］  ÷  ＷＰ［ｇ］  ×  １０６  （１２）
（数式（１２）において、ＷＡ［ｇ］は、固相重合反応終了後、最終的に得られた脂肪族ポリエステル中に含有される触媒重量であり、ＷＰ［ｇ］は、固相重合反応終了後、最終的に得られた脂肪族ポリエステルの重量である）
【００１６】
［８］  揮発性触媒が、有機スルホン酸系化合物である、［６］又は［７］記載の脂肪族ポリエステルの製造方法。
［９］有機スルホン酸系化合物が、メタンスルホン酸、エタンスルホン酸及び１−プロパンスルホン酸、ベンゼンスルホン酸、ｐ−トルエンスルホン酸、ｐ−クロロベンゼンスルホン酸からなる群から選択された少なくとも一種である、［８］記載の脂肪族ポリエステルの製造方法。
［１０］  最終的に得られた脂肪族ポリエステル中の触媒濃度が、硫黄分に換算して０〜３００ｐｐｍである、［８］又は［９］記載の脂肪族ポリエステルの製造方法。
【００１７】
［１１］  触媒が、不揮発性触媒である、［１］乃至［５］の何れかに記載の脂肪族ポリエステルの製造方法。
［１２］  不揮発性触媒が、金属錫又は酸化錫(II)である、［１１］記載の脂肪族ポリエステルの製造方法。
【００１８】
［１３］  （Ａ）工程として、脂肪族ヒドロキシカルボン酸、又は脂肪族ヒドロキシカルボン酸と３個以上の水酸基を有する脂肪族多価アルコールと２個以上のカルボキシル基を有する脂肪族多塩基酸又はその無水物、又は脂肪族ヒドロキシカルボン酸と３個以上のカルボキシル基を有する脂肪族多塩基酸又はその無水物と２個以上の水酸基を有する脂肪族多価アルコールを、触媒の存在下又は非存在下、溶媒の存在下又は非存在下、脱水重縮合反応して、数式（１）で示される数値範囲にある重量平均分子量（Ｍｗ1）を有する脂肪族ヒドロキシカルボン酸プレポリマーを製造する工程、この場合、３個以上の水酸基を有する脂肪族多価アルコールと３個以上のカルボキシル基を有する脂肪族多塩基酸又はその無水物の量は、脂肪族ヒドロキシカルボン酸が単独で完全に重合したと仮定した場合の重合物の重量を基準として、０．００５〜１０％である、
２×１０３  ≦  Ｍｗ１  ≦  １×１０５            （１）
【００１９】
（Ｂ）工程として、（Ａ）工程で得られた脂肪族ヒドロキシカルボン酸プレポリマーを結晶化する工程、
（Ｃ）工程として、（Ｂ）工程で得られた結晶化した脂肪族ヒドロキシカルボン酸プレポリマーを、触媒の存在下、固相状態で脱水重縮合反応する工程、
からなる工程で構成される、
数式（２）と数式（３）で示される数値範囲にある重量平均分子量（Ｍｗ２）を有する脂肪族ポリヒドロキシカルボン酸の製造方法。
５×１０４  ≦  Ｍｗ２  ≦  １×１０６            （２）
Ｍｗ１    ＜    Ｍｗ２                          （３）
【００２０】
［１４］  （Ａ）工程が、
（Ａ−１）工程として、不斉炭素原子を有する脂肪族ヒドロキシカルボン酸５０％以上を含む脂肪族ヒドロキシカルボン酸を、数式（４）で表される反応温度ＲＴ1で脱水重縮合反応して、数式（７）で表される重量平均分子量ＭｗAを有する脂肪族ヒドロキシカルボン酸オリゴマーを製造する工程、
（Ａ−２）工程として、（Ａ−１）工程で製造された脂肪族ヒドロキシカルボン酸オリゴマーを、数式（５）及び数式（６）で表される反応温度ＲＴ2において脱水重縮合反応し、数式（８）及び数式（９）で表される重量平均分子量ＭｗBを有する脂肪族ヒドロキシカルボン酸プレポリマーを製造する工程、
からなる、［１３］記載の脂肪族ポリヒドロキシカルボン酸の製造方法。
【００２１】
５０℃  ≦  ＲＴ1  ≦  １４０℃                  （４）
１３０℃  ≦  ＲＴ2  ≦  １７０℃                  （５）
ＲＴ1    ＜    ＲＴ2                           （６）
７５０  ≦    ＭｗA    ≦  ５×１０3             （７）
２×１０3  ≦    ＭｗB    ≦  ２×１０4            （８）
ＭｗA    ＜    ＭｗB                           （９）
【００２２】
［１５］  （Ａ）工程が、触媒存在下において行なわれるものである、［１３］又は［１４］記載の脂肪族ポリヒドロキシカルボン酸の製造方法。
［１６］  （Ａ）工程が、減圧下において行なわれるものである、［１３］又は［１４］記載の脂肪族ポリヒドロキシカルボン酸の製造方法。
［１７］  （Ｂ）工程が、固体状態の脂肪族ヒドロキシカルボン酸プレポリマーを、脂肪族ポリエステルプレポリマーを溶解しない液体と接触させることにより、結晶化させる結晶化工程である、［１３］又は［１４］記載の脂肪族ポリヒドロキシカルボン酸の製造方法。
【００２３】
［１８］  （Ｂ）工程が、溶融状態の脂肪族ヒドロキシカルボン酸プレポリマーを、脂肪族ポリエステルプレポリマーを溶解しない液体と接触させることにより、固化させて結晶化させる結晶化工程である、［１３］又は［１４］記載の脂肪族ポリヒドロキシカルボンの製造方法。
［１９］  （Ｂ）工程が、脂肪族ヒドロキシカルボン酸プレポリマーを溶媒に溶解した溶液を、脂肪族ポリエステルプレポリマーを溶解しない液体と接触させることにより、固化させて結晶化させる結晶化工程である、［１３］又は［１４］記載の脂肪族ポリヒドロキシカルボン酸の製造方法。
【００２４】
［２０］  液体が、少なくとも一部に水を含むものである、［１７］乃至［１９］の何れかに記載の脂肪族ポリヒドロキシカルボン酸の製造方法。
［２１］  触媒が、揮発性触媒である［１３］又は［１４］記載の脂肪族ヒドロキシカルボン酸の製造方法。
［２２］  触媒が、不揮発性触媒である［１３］又は［１４］記載の脂肪族ヒドロキシカルボン酸の製造方法。
【００２５】
［２３］  触媒が、揮発性触媒であり、かつ、数式（１０）に示される、触媒残留率Ｒが、５０％以下であることを特徴とする、［２１］記載の脂肪族ポリヒドロキシカルボン酸の製造方法。
Ｒ［％］ ＝ ＣＡ［ｐｐｍ］ ÷ ＣＢ［ｐｐｍ］ × １００    （１０）
（数式（１０）において、Ｒは、脱水重縮合反応前後の触媒濃度の変化の尺度である触媒残留率［％］であり、ＣＢ［ｐｐｍ］は、数式（１１）により算出される、脱水重縮合反応開始前、及び／又は、脱水重合反応中に反応系に仕込まれた触媒が全て脂肪族ポリヒドロキシカルボン酸中に残留する場合の理論触媒濃度であり、ＣＡ［ｐｐｍ］は、数式（１２）により算出される、脱水重縮合反応終了後、最終的に得られた脂肪族ポリヒドロキシカルボン酸中の触媒濃度である）
【００２６】
ＣＢ［ｐｐｍ］  ＝  ＷＢ［ｇ］  ÷  ＷＰ［ｇ］  ×  １０６  （１１）
（数式（１１）において、ＷＢ［ｇ］は、脱水重縮合反応開始前、及び／又は、脱水重縮合反応中に反応系に仕込まれた触媒の合計重量であり、ＷＰ［ｇ］は、脱水重縮合反応終了後、最終的に得られた脂肪族ポリヒドロキシカルボン酸の重量である。）
ＣＡ［ｐｐｍ］  ＝  ＷＡ［ｇ］  ÷  ＷＰ［ｇ］  ×  １０６  （１２）
（数式（１２）において、ＷＡ［ｇ］は、脱水重縮合反応終了後、最終的に得られた脂肪族ポリヒドロキシカルボン酸中に含有される触媒重量であり、ＷＰ［ｇ］は、脱水重縮合反応終了後、最終的に得られた脂肪族ポリヒドロキシカルボン酸の重量である。）
【００２７】
［２４］  脂肪族ポリエステルプレポリマーがポリ乳酸である、［１］又は［１０］記載の脂肪族ポリエステルの製造方法。
［２５］  脂肪族ヒドロキシカルボン酸がＬ−乳酸である、［１３］又は［１４］記載の脂肪族ポリヒドロキシカルボン酸の製造方法。
［２６］  脂肪族ポリエステルプレポリマーが、Ｌ−乳酸とペンタエリスリトールとこはく酸を含むものからなるスターポリマー、又はＬ−乳酸とトリメチロールプロパンとコハク酸を含むものからなるスターポリマーである、［１］又は［１０］記載の脂肪族ポリエステルの製造方法。
［２７］  脂肪族ヒドロキシカルボン酸がＬ−乳酸であり、３個以上の水酸基を有する脂肪族多価アルコールがペンタエリスリトール又はトリメチルプロパンであり、２個以上のカルボキシル基を有する脂肪族多塩基酸又はその無水物がコハク酸又は無水コハク酸である、［１３］又は［１４］記載の脂肪族ポリヒドロキシカルボン酸の製造方法。
【発明を実施するための最良の形態】
【００２８】
本発明は、数式（１）で示される数値範囲にある重量平均分子量（Ｍｗ1）を有する結晶化した脂肪族ヒドロキシカルボン酸ユニットを５０％以上を含む脂肪族ポリエステルプレポリマーを、触媒存在下で固相重合することからなる、数式（２）と数式（３）で示される数値範囲にある重量平均分子量（Ｍｗ２）と脂肪族ヒドロキシカルボン酸ユニットを５０％以上を有する脂肪族ポリエステルの製造方法である。
【００２９】
２×１０３  ≦  Ｍｗ１  ≦  １×１０５             （１）
５×１０４  ≦  Ｍｗ２  ≦  １×１０６             （２）
Ｍｗ１    ＜    Ｍｗ２                          （３）
【００３０】
［固相重合］
本発明の固相重合による脂肪族ポリエステルの製造方法は、触媒の存在下、結晶化した脂肪族ポリエステルプレポリマー（以下、プレポリマーという）を固相状態で、好ましくは流通ガス雰囲気下で脱水重縮合（固相重合）することを特徴とする。
本発明の固相重合方法は、反応系に存在するポリマー（プレポリマー及び反応生成物である脂肪族ポリエステル）が実質的に固体状態を維持し、固相重合終了後の脂肪族ポリエステルの重量平均分子量（Ｍｗ）が、固相重合開始前のプレポリマーの重量平均分子量（Ｍｗ）の数値以上であれば特に制限されない。
【００３１】
すなわち、本発明の固相重合方法は、反応系に存在するポリマー（プレポリマー及び反応生成物である脂肪族ポリエステル）が実質的に固体状態を維持し、固相重合開始前のプレポリマーの重量平均分子量（Ｍｗ1）が、数式（１）で示される数値範囲にあり、固相重合終了後の脂肪族ポリエステルの重量平均分子量（Ｍｗ2）が、数式（２）と数式（３）で示される数値範囲であれば特に制限されない。
【００３２】
２×１０３  ≦  Ｍｗ１  ≦  １×１０５            （１）
５×１０４  ≦  Ｍｗ２  ≦  １×１０６            （２）
Ｍｗ１    ＜    Ｍｗ２                          （３）
【００３３】
１）固相重合における触媒
本発明の固相重合において、触媒として、揮発性触媒及び不揮発性触媒の何れもが使用できる。しかしながら、生成した脂肪族ポリエステル中の触媒の残存量が少ないことから反応中に反応系から揮散する揮発性触媒を用いることが好ましい、
１−１）揮発性触媒
本発明において使用する揮発性触媒は、プレポリマーの脱水重縮合反応の進行を実質的に促進すると共に、揮発性を有するものであれば特に制限されない。
【００３４】
ここで、触媒の揮発性とは、固相重合において、反応条件群、すなわち、反応圧力、反応温度、反応時間、流通ガスの流量及びプレポリマーの粒子直径からなる反応条件群の少なくとも一つの反応条件に相関して、数式（１０）により計算される触媒残留率Ｒ［％］を、数式（１３）により示される数値範囲内の任意の数値に制御することができる機能を意味する。
０［％］  ≦  Ｒ［％］  ＜  １００［％］             （１３）
（数式（１３）において、Ｒ［％］は、数式（１０）により算出される、固相重合反応前後の触媒濃度の変化の尺度である触媒残留率［％］である）
【００３５】
Ｒ［％］ ＝ ＣA［ｐｐｍ］ ÷ ＣB［ｐｐｍ］ × １００  （１０）
（数式（１０）において、ＣB［ｐｐｍ］は、数式（１１）により算出される、固相重合反応開始前に反応系に仕込まれた触媒が全て脂肪族ポリエステル中に残留する場合の理論触媒濃度であり、ＣA［ｐｐｍ］は、数式（１２）により算出される、固相重合反応終了後、最終的に得られた脂肪族ポリエステル中の触媒濃度である）
ＣB［ｐｐｍ］  ＝  ＷB［ｇ］  ÷  ＷP［ｇ］  ×  １０６  （１１）
（数式（１１）において、ＷB［ｇ］は、固相重合反応開始前に反応系に仕込まれた触媒の重量であり、ＷP［ｇ］は、固相重合反応終了後、最終的に得られた脂肪族ポリエステルの重量である）
ＣA［ｐｐｍ］  ＝  ＷA［ｇ］  ÷  ＷP［ｇ］  ×  １０６  （１２）
（数式（１２）において、ＷA［ｇ］は、固相重合反応終了後、最終的に得られた脂肪族ポリエステル中に含有される触媒重量であり、ＷP［ｇ］は、固相重合反応終了後、最終的に得られた脂肪族ポリエステル重量である）
【００３６】
すなわち、本発明の方法で揮発性触媒を使用することにより、固相重合反応終了後、最終的に得られた脂肪族ポリエステル中の触媒濃度ＣA［ｐｐｍ］は、数式（１１）で表される固相重合反応開始前に反応系に仕込まれた触媒重量から算出される触媒濃度ＣB［ｐｐｍ］よりも小さくなる。
触媒残留率Ｒ［％］の値は小さいほど、揮発性触媒としての特性が優れていると言え、得られる脂肪族脂肪族ポリエステルの安定性が高くなる。
触媒残留率Ｒ［％］の値は、揮発性触媒の種類、使用量、反応方式、反応条件によって変化するが、一般的に触媒残留率Ｒ［％］の値は、５０％以下であることが好ましく、２０％以下であることがさらに好ましい。
【００３７】
本発明において使用する揮発性触媒の具体例としては、例えば、有機スルホン酸系化合物が挙げられる。
有機スルホン酸の具体例としては、例えば、メタンスルホン酸、エタンスルホン酸、１−プロパンスルホン酸、１−ブタンスルホン酸、１−ペンタンスルホン酸、１−ヘキサンスルホン酸、１−ヘプタンスルホン、１−オクタンスルホン酸、１−ノナンスルホン酸、１ーデカンスルホン酸等の炭素数１〜１０のアルカンスルホン酸、トリフルオロメタンスルホン酸等のハロゲン置換アルカンスルホン酸、ベンゼンスルホン酸、ｐ−トルエンスルホン酸、ｐ−キシレン−２−スルホン酸、ｐ−クロロベンゼンスルホン酸、ｐ−ニトロベンゼンスルホン酸等のベンゼンスルホン酸及びベンゼンスルホン酸誘導体、ナフタレン−１−スルホン酸、ナフタレン−２−スルホン酸、２，５−ナフタレンジスルホン酸等のナフタレンスルホン酸及びナフタレンスルホン酸誘導体等が挙げられ、これらの中では、メタンスルホン酸、エタンスルホン酸、１−プロパンスルホン酸、ｐ−トルエンスルホン酸、ｐ−クロロベンゼンスルホン酸が特に好ましい。これらは、単独で又は２種類以上組み合わせて使用することができる。
【００３８】
上記有機スルホン酸の種類によっては結晶水を有するものもあり、この場合、触媒を添加する際に、結晶水による得られる脂肪族ポリエステルの重量平均分子量の低下を考慮しなければならない場合もある。プレポリマーの重量平均分子量（Ｍｗ）が１，０００以下の時は結晶水を有したまま触媒を添加しても構わないが、プレポリマーの重量平均分子量（Ｍｗ）が１，０００を越える場合は、重量平均分子量（Ｍｗ）が高くなるほど、触媒が有する結晶水により、得られる脂肪族ポリエステルの重量平均分子量が低下しやすくなるので予め触媒が有する結晶水を除去してから触媒添加する方が、反応の進行を阻害しないので好ましい。
【００３９】
１−２）揮発性触媒の使用量
本発明において揮発性触媒の使用量は、触媒の揮発性や酸強度等の触媒自身の性質、反応条件を考慮して、実質的に、反応を促進させることができれば特に制限されない。
揮発性触媒の好ましい使用量は、使用する触媒の種類によって異なるが、一般的には、得られる脂肪族ポリエステルの０．００００５〜１０重量％の範囲が好ましく、経済性を考慮すると、０．０００１〜５重量％の範囲がより好ましく、０．０００１〜２重量％の範囲がさらに好ましい。
【００４０】
１−３）不揮発性触媒
本発明において使用する不揮発性触媒は、固相重合反応の進行を実質的に促進する限り、特に制限されない。
触媒の具体例としては、例えば、周期表II、III、IV、V族の金属、その酸化物あるいはその塩等が挙げられる。
より具体的には、亜鉛末、錫末、アルミニウム、マグネシウム、ゲルマニウム等の金属、酸化錫（II）、酸化アンチモン（III）、酸化亜鉛、酸化アルミニウム、酸化マグネシウム、酸化チタン（IV）、酸化ゲルマニウム（IV）等の金属酸化物、塩化錫（II）、塩化錫（IV）、臭化錫（II）、臭化錫（IV）、フッ化アンチモン（III）、フッ化アンチモン（V）、塩化亜鉛、塩化マグネシウム、塩化アルミニウム等の金属ハロゲン化物、硫酸錫（II）、硫酸亜鉛、硫酸アルミニウム等の硫酸塩、炭酸マグネシウム、炭酸亜鉛等の炭酸塩、ホウ酸亜鉛等のホウ酸塩、酢酸錫（II）、オクタン酸錫（II）、乳酸錫（II）、酢酸亜鉛、酢酸アルミニウム等の有機カルボン酸塩、トリフルオロメタンスルホン酸錫（II）、トリフルオロメタンスルホン酸亜鉛、トリフルオロメタンスルホン酸マグネシウム、メタンスルホン酸錫（II）、ｐ−トルエンスルホン酸錫（II）等の有機スルホン酸塩等類が挙げられる。
その他の例としては、ジブチルチンオキサイド等の上記金属の有機金属酸化物、又は、チタニウムイソプロポキシド等の上記金属の金属アルコキサイド、又は、ジエチル亜鉛等の上記金属のアルキル金属等が挙げられる。
これらの中でも錫末（金属錫）、酸化錫（II）等が好ましい。これらは、単独で又は２種類以上組み合わせて使用することができる。
【００４１】
１−４）不揮発性触媒の使用量
不揮発性触媒の使用量は、実質的に、反応速度を促進する程度のものであれば、特に制限されない。
不揮発性触媒の使用量は、使用する触媒の種類によって異なるが、一般的には、得られる脂肪族ポリエステルの０．００００５〜５重量％の範囲が好ましく、経済性を考慮すると、０．０００１〜１重量％の範囲がより好ましい。
【００４２】
２）固相重合における反応温度
固相重合における反応温度は、反応系に存在するポリマー（プレポリマー及び反応生成物である脂肪族ポリエステル）が実質的に固体状態を維持していれば特に制限されないが、重合速度及び触媒として前述した揮発性触媒を用いる場合その揮発性を考慮して、１００℃以上、融点（Ｔｍ）未満であることが好ましい。
揮発性触媒を用いる場合、一般的には、反応温度が高い程、重合速度が速く、触媒が揮散しやすくなる。このため、揮発性触媒を用いる場合、高分子量の脂肪族ポリエステルを得るには、ポリマー（プレポリマー及び反応生成物である脂肪族ポリエステル）の融点（Ｔｍ）以下の温度範囲の中で、触媒の揮散速度を考慮して、反応温度を設定する。
【００４３】
３）流通ガス雰囲気下で固相重合を行う場合
本発明の固相重合は、重合により生成した水を除去するため、流通ガス雰囲気下で行うことが好ましい。
本発明の固相重合で使用する流通ガス、すなわち、反応系に流通させるガスの具体例としては、例えば、窒素ガス、ヘリウムガス、アルゴンガス、キセノンガス、クリプトンガス等の不活性ガスや、乾燥空気等が挙げられる。中でも不活性ガスが好ましい。
【００４４】
流通ガスの含水量については、できるだけ低く、実質的に無水状態のガスであることが好ましい。含水量が多いと固相重合反応で生成した水が効率よく除去できないため重合速度が遅くなり好ましくない。この場合、ガスをモレキュラーシーブ類やイオン交換樹脂類等を充填した層に通すことにより脱水して使用することができる。
流通ガスの含水量を、露点で示すと、ガスの露点が、−２０℃以下であることが好ましく、−５０℃以下であることがより好ましい。
【００４５】
流通ガスの流量は、重合速度、及び、触媒として揮発性触媒を用いる場合、揮発性触媒の種類及び使用量、反応系から揮発性触媒の揮散速度を考慮して、十分に重量平均分子量が高い脂肪族ポリエステルを得ることができる程度に、生成した水を除去することができれば特に制限されない。
流通ガスを反応系内に流通させる効果は、固相重合反応で生成した水を効率よく系外へ除去することができ、それにより十分に高い重量平均分子量の脂肪族ポリエステルを効率よく得ることができることにある。
【００４６】
流通ガスの流量は、重合速度や、触媒として揮発性触媒を用いる場合、揮発性触媒の種類及び使用量、脱水重縮合反応の過程において脂肪族ポリエステルから揮発性触媒が揮散していく速度や効率、固相重合反応により生成した水を除去する速度や効率、到達重量平均分子量（Ｍｗ）等を考慮して設定される。
一般的に、流通ガスの流量が多いほど、固相重合反応において生成した水を効率よく除去することができるが、一方で、触媒として揮発性触媒を用いる場合、固相重合反応における脂肪族ポリエステルから揮発性触媒の揮散速度も速くなるので、高い重量平均分子量（例えば、Ｍｗ＝５×１０4〜１×１０6）を有する脂肪族ポリエステルを期待する場合には、固相重合反応の過程の少なくとも一部において、流通ガスの流量を一定水準に抑制する必要がある。
【００４７】
通常、高い重量平均分子量（例えば、Ｍｗ＝５×１０4〜１×１０6）を有する脂肪族ポリエステルを期待する場合には、プレポリマー１ｇ当たりの流通ガスの流量は、０．０２〜２００［ｍｌ／分］が好ましく、０．５〜１５０［ｍｌ／分］がより好ましく、１．０〜１００［ｍｌ／分］がさらに好ましい。
一般的には、プレポリマー１ｇ当たりの流通ガスの流量が、０．０２［ｍｌ／分］未満では、固相重合反応において、生成した水を除去する効率が顕著に悪くなり、高い重量平均分子量（例えば、Ｍｗ＝５×１０4〜１×１０6）を有する脂肪族ポリエステルを得られない。線速で表すと、０．０１〜５００［ｃｍ／秒］であることが好ましい。
【００４８】
４）減圧下で固相重合を行う場合
減圧下で固相重合を行う場合、反応系内の減圧度は、実質的に固相重合反応の進行を維持して、充分に高い重量平均分子量（例えば、Ｍｗ＝５×１０4〜１×１０6）を有する脂肪族ポリエステルが得られれば、特に制限されない。
減圧下で固相重合を行う場合、反応系内の減圧度は、重合速度や、揮発性触媒の種類及び使用量、固相重合反応の過程において脂肪族ポリエステルから揮発性触媒が揮散していく速度や効率、脱水重縮合反応により生成した水を除去する速度や効率、到達重量平均分子量（Ｍｗ）等を考慮して設定される。
【００４９】
５）加圧下で固相重合を行う場合
加圧下で固相重合を行う場合、反応系内の圧力は、実質的に固相重合反応の進行を維持して、充分に高い重量平均分子量（例えば、Ｍｗ＝５×１０4〜１×１０6）を有する脂肪族ポリエステルが得られれば、特に制限されない。
加圧下で固相重合を行う場合、反応系内の圧力は、重合速度や、揮発性触媒の種類及び使用量、固相重合反応の過程において脂肪族ポリエステルから揮発性触媒が揮散していく速度や効率、脱水重縮合反応により生成した水を除去する速度や効率、到達重量平均分子量（Ｍｗ）等を考慮して設定される。
一般的に、加圧下で固相重合を行うと、常圧下に比較して、使用された揮発性触媒は反応系から揮散しにくくなる。
【００５０】
［プレポリマーを製造する工程］
本発明の固相重合に用いる、脂肪族ヒドロキシカルボン酸ユニットを５０％以上含有する、重量平均分子量（Ｍｗ１）が式（１）で示されるプレポリマーには以下の種類のもがある。
２×１０３  ≦  Ｍｗ１  ≦  １×１０５            （１）
【００５１】
（１）脂肪族ヒドロキシカルボン酸から得られる脂肪族ポリヒドロキシカルボン酸のホモポリマー又はコポリマー又はそれらの混合物
（２）脂肪族ポリヒドロキシカルボン酸と脂肪族二価アルコールと脂肪族二塩基酸からなる脂肪族ポリエステルとのコポリマー又はその混合物
（３）脂肪族ポリヒドロキシカルボン酸と多糖類のコポリマー又は混合物
（４）脂肪族ポリヒドロキシカルボン酸と多糖類と脂肪族二価アルコールと脂肪族二塩基酸からなる脂肪族ポリエステルとのコポリマー又はそれらの混合物
（５）脂肪族ヒドロキシカルボン酸と３個以上の水酸基を有する脂肪族多価アルコールと２個以上のカルボキシル基を有する脂肪族多塩基酸及び／又はその無水物からなるスターポリマー
（６）脂肪族ヒドロキシカルボン酸と３個以上のカルボキシル基を有する脂肪族多塩基酸及び／又はその無水物と２個以上の水酸基を有する脂肪族多価アルコールからなるスターポリマー
【００５２】
（１）〜（６）のプレポリマーを製造するための脂肪族ヒドロキシカルボン酸については特に制限はない。好適な具体例としては、乳酸の他に例えばグリコール酸、３−ヒドロキシ酪酸、４−ヒドロキシ酪酸、４−ヒドロキシ吉草酸、５−ヒドロキシ吉草酸、６−ヒドロキシカプロン酸等が挙げられる。また、これらのヒドロキシカルボン酸は単独で、または２種類以上組み合わせて使用してもよい。また、乳酸のように分子内に不斉炭素原子を有する場合には、Ｄ体、Ｌ体、及びそれらの等量混合物（ラセミ体）が存在するが、得られるプレポリマー重合体が結晶性を有していれば、それらの何れも使用することができる。なかでも光学純度が９５％以上、好ましくは９８％以上の発酵法で製造されるＬ-乳酸が特に好ましい。
【００５３】
（２）及び（４）のプレポリマーを製造するための脂肪族二価アルコールは、特に制限されない。好適な具体例は、例えば、エチレングリコール、ジエチレングリコール、トリエチレングリコール、プロピレングリコール、ジプロピレングリコール、１，３−ブタンジオール、１，４−ブタンジオール、３−メチル−１，５−ペンタンジオール、１，６−ヘキサンジオール、１，７−ヘプタンジオール、１，８−オクタンジオール、１，９−ノナンジオール、ネオペンチルグリコール、１，４−シクロヘキサンジメタノール等が挙げられる。これらは、単独、又は、２種類以上を組み合わせて使用できる。また、分子内に不斉炭素を有する場合には、Ｄ体、Ｌ体及びそれらの等量混合物（ラセミ体）が存在するが、それらの何れも使用することができる。
【００５４】
（２）及び（４）のプレポリマーを製造するための脂肪族二塩基酸は、特に制限されない。脂肪族二塩基酸の具体例としては、例えば、コハク酸、シュウ酸、マロン酸、グルタン酸、アジピン酸、ピメリン酸、スベリン酸、アゼライン酸、セバシン酸、ウンデカン二酸、ドデカン二酸、３，３−ジメチルペンタン二酸等の脂肪族ジカルボン酸や、シクロヘキサンジカルボン酸等の脂環式ジカルボン酸が挙げられる。これらは、単独で、又は、２種類以上組み合わせて使用することができる。また、分子内に不斉炭素原子を有する場合には、Ｄ体、Ｌ体及びそれらの等量混合物（ラセミ体）が存在するが、それらの何れも使用することができる。
【００５５】
（３）のプレポリマーを製造するための多糖類は、特に制限されない。多糖類の具体例は、例えば、セルロース、硝酸セルロース、酢酸セルロース、メチルセルロース、エチルセルロース、ＣＭＣ（カルボキシメチルセルロース）、ニトロセルロース、セロハン、ビスコースレーヨン、キュプラ等の再生セルロース、ヘミセルロース、デンプン、アミロペクチン、デキストリン、デキストラン、グリコーゲン、ペクチン、キチン、キトサン等及びこれらの混合物及びこれらの誘導体が挙げられる。これらの内で特にエステル化セルロースである酢酸セルロース、エーテル化セルロースであるエチルセルロースが好ましい。
多糖類の重量平均分子量は、３，０００以上が好ましく、１０，０００以上がより好ましい。エステル化セルロース及びエーテル化セルロースの置換度は０．３〜３．０であることが好ましく、１．０〜２．８であることが好ましい。
【００５６】
（５）及び（６）のプレポリマーを製造するための２個以上の水酸基を有する脂肪族多価アルコールについては特に制限されない。２個以上の水酸基を有する脂肪族多価アルコールの具体例としては、上記の脂肪族二価アルコールのほか、例えば、グリセリン、ペンタエリスリトール、ジペンタエリスリトール、トリメチロールエタン、トリメチロールプロパン、イノシトール等が挙げられる。これらは、単独で、又は、２種類以上組み合わせて使用することができる。また、分子内に不斉炭素原子を有する場合には、Ｄ体、Ｌ体及びそれらの等量混合物（ラセミ体）が存在するが、それらの何れも使用することができる。
【００５７】
（５）及び（６）のプレポリマーを製造するための２個以上のカルボキシル基を有する脂肪族多塩基酸は、特に制限されない。２個以上のカルボキシル基を有する脂肪族多塩基酸の具体例としては、上記の脂肪族二塩基酸のほか、例えば、１，２，３，４，５，６−シクロヘキサンヘキサカルボン酸、１，２，３，４−シクロペンタンテトラカルボン酸、テトラヒドロフラン２Ｒ，３Ｔ，４Ｔ，５Ｃ−テトラカルボン酸、１，２，３，４−シクロブタンテトラカルボン酸、４−カルボキシ−１，１−シクロヘキサンジ酢酸、１，３，５−シクロヘキサントリカルボン酸、（１α，３α，５β）−１，３，５−トリメチル−１，３，５−シクロヘキサントリカルボン酸、２，３，４，５−フランテトラカルボン酸等の環状化合物及びその無水物、ブタン−１，２，３，４−テトラカルボン酸、ｍｅｓｏ−ブタン−１，２，３，４−テトラカルボン酸、１，３，５−ペンタントリカルボン酸、２−メチロールプロパントリカルボン酸、１，２，３−プロパントリカルボン酸、１，１，２−エタントリカルボン酸、１，２，４−ブタントリカルボン酸等の線状化合物及びその無水物が挙げられる。これらは、単独で、又は、２種類以上組み合わせて使用することができる。また、分子内に不斉炭素原子を有する場合には、Ｄ体、Ｌ体及びそれらの等量混合物（ラセミ体）が存在するが、それらの何れも使用することができる。
【００５８】
（１）、（５）及び（６）のプレポリマーは、脂肪族ヒドロキシカルボン酸、又は、脂肪族ヒドロキシカルボン酸と３個以上の水酸基を有する脂肪族多価アルコールと２個以上のカルボキシル基を有する脂肪族多塩基酸、又は脂肪族ヒドロキシカルボン酸と３個以上のカルボキシル基を有する脂肪族多塩基酸と２個以上の水酸基を有する脂肪族多価アルコールを脱水重縮合反応して得られる。
また、（１）、（２）、（３）及び（４）のプレポリマーは、脂肪族ヒドロキシカルボン酸を脱水重縮合反応して脂肪族ポリヒドロキシカルボン酸を製造する過程で、他の脂肪族ヒドロキシカルボン酸、又は、脂肪族多価アルコールと脂肪族多塩基酸からなる脂肪族ポリエステル、又は多糖類を混合又は共重合することにより得られる。
【００５９】
本発明の固相重合に用いるプレポリマーとして、（１）、（５）及び（６）のプレポリマーが好ましい。（１）のプレポリマーとして、乳酸を原料としたポリ乳酸がより好ましく、ポリＬ−乳酸が特に好ましい。（５）のプレポリマーとして、Ｌ−乳酸とペンタエリスリトールとコハク酸からなるスターポリマー又はＬ−乳酸とトリメチロールプロパンとコハク酸からなるスターポリマーが特に好ましい。
【００６０】
（５）及び（６）のプレポリマーにおいて、３個以上の水酸基を有する脂肪族多価アルコールと２個以上のカルボキシル基を有する脂肪族多塩基酸及び／又はその酸無水物、及び３個以上のカルボキシル基を有する脂肪族多塩基酸及び／又はその酸無水物と２個以上の水酸基を有する多価アルコールの組成は次のとおりである。すなわち、３個以上の水酸基を有する脂肪族多価アルコール、及び３個以上のカルボキシル基を有する脂肪族多塩基酸及び／又はその酸無水物の重量は、脂肪族ヒドロキシカルボン酸が単独で完全に重合したと仮定した場合の重合物の重量を基準として、０．００５〜１０％、好ましくは０．０１〜５％に相当するものであり、かつ、３個以上の水酸基を有する脂肪族多価アルコールの水酸基と２個以上のカルボキシル基を有する脂肪族多塩基酸及び／又はその酸無水物のカルボキシル基の当量比、及び３個以上のカルボキシル基を有する脂肪族多塩基酸及び／又はその酸無水物のカルボキシル基と２個以上の水酸基を有する多価アルコールの水酸基の当量比が、１００：５０〜２００、好ましくは１００：８０〜１２０、より好ましくは１００：９０〜１１０に相当するものである。
【００６１】
脱水重縮合反応によりプレポリマーを製造する方法には、溶融重合方法、有機溶媒を使用する溶液重合方法があり、所望の重量平均分子量（Ｍｗ）や操作の簡便性に応じて、適宜、公知の反応方法を選択して用いられる。例えば、特開昭５９−９６１２３号公報記載の溶融重合方法、ＵＳＰ５，３１０，８６５、５，４０１，７９６、５，８１７，７２８及びＥＰ０８２９５０３−Ａ記載の溶液重合方法に準じた方法が用いられる。
また、プレポリマーの製造に触媒を用いる場合、前記の固相重合において用いた揮発性触媒、不揮発性触媒をそのまま用いることができる。
【００６２】
一般的に有機溶媒を使用する溶液重合方法は、１５，０００以上の重量平均分子量を有するプレポリマーが効率的に得られる。また、乳酸を脱水重縮合する場合、溶液重合方法を用いると、副生するラクタイドの結晶化による凝縮器部分の閉塞を防止できるという特徴を有する。一方、有機溶媒を用いない溶融重合方法では、有機溶媒を留去する手間が省けるので、操作的に簡便であるという特徴を有する。
【００６３】
しかしながら、特開昭５９−９６１２３号公報記載の溶融重合方法のように、２２０〜２６０℃と高い反応温度で乳酸のような不斉炭素原子を有する脂肪族ヒドロキシカルボン酸の脱水重縮合反応を行うと、得られたプレポリマーの光学純度が低下し、固相重合して得られる脂肪族ポリエステルの成形性を悪くする。そのために、乳酸等の不斉炭素原子を有する脂肪族ヒドロキシカルボン酸は、以下の反応条件で脱水重縮合することが好ましい。
【００６４】
すなわち、第１工程として、不斉炭素原子を有する脂肪族ヒドロキシカルボン酸５０重量％以上を含有する脂肪族ヒドロキシカルボン酸又はそのオリゴマーを、触媒の存在下又は非存在下、有機溶媒の存在下又は非存在下、数式（４）で表される反応温度ＲＴ1で脱水縮合して、数式（７）で表される重量平均分子量ＭｗAを有する脂肪族ヒドロキシカルボン酸オリゴマーを製造する工程、第２工程として、第１工程で製造された脂肪族ヒドロキシカルボン酸オリゴマーを、数式（５）及び数式（６）で表される反応温度ＲＴ2において脱水縮合し、数式（８）及び数式（９）で表される重量平均分子量ＭｗBを有する脂肪族ヒドロキシカルボン酸プレポリマーを製造する工程、からなる脂肪族ポリヒドロキシカルボン酸プレポリマーの製造方法である。
【００６５】
５０℃  ≦  ＲＴ1  ≦  １４０℃                  （４）
１３０℃  ≦  ＲＴ2  ≦  １７０℃                  （５）
ＲＴ1    ＜    ＲＴ2                           （６）
７５０  ≦    ＭｗA    ≦  ５×１０3             （７）
２×１０3  ≦    ＭｗB    ≦  ２×１０4            （８）
ＭｗA    ＜    ＭｗB                           （９）
【００６６】
不斉炭素原子を有する脂肪族ヒドロキシカルボン酸５０重量％以上を含有する脂肪族ヒドロキシカルボン酸又はそのオリゴマーは、３個以上の水酸基を有する脂肪族多価アルコールと２個以上のカルボキシル基を有する脂肪族多塩基酸又はその無水物、又は３個以上のカルボキシル基を有する脂肪族多塩基酸又はその無水物と２個以上の水酸基を有する脂肪族多価アルコールを含むことができる。その結果、溶融張力の高い脂肪族ポリエステルスターポリマーを得ることができる。特に、脂肪族ヒドロキシカルボン酸がＬ−乳酸であり、３個以上の水酸基を有する脂肪族多価アルコールがペンタエリスリトール又はトリメチロールプロパンであり、２個以上のカルボキシル基を有する脂肪族多塩基酸又はその無水物がコハク酸又はコハク酸無水物であることが好ましい。
【００６７】
３個以上の水酸基を有する脂肪族多価アルコールと２個以上のカルボキシル基を有する脂肪族多塩基酸及び／又はその酸無水物、及び３個以上のカルボキシル基を有する脂肪族多塩基酸及び／又はその酸無水物と２個以上の水酸基を有する多価アルコールの組成は次のとおりである。すなわち、３個以上の水酸基を有する脂肪族多価アルコール、及び３個以上のカルボキシル基を有する脂肪族多塩基酸及び／又はその酸無水物の重量は、脂肪族ヒドロキシカルボン酸が単独で完全に重合したと仮定した場合の重合物の重量を基準として、０．００５〜１０％、好ましくは０．０１〜５％に相当するものであり、かつ、３個以上の水酸基を有する脂肪族多価アルコールの水酸基と２個以上のカルボキシル基を有する脂肪族多塩基酸及び／又はその酸無水物のカルボキシル基の当量比、及び３個以上のカルボキシル基を有する脂肪族多塩基酸及び／又はその酸無水物のカルボキシル基と２個以上の水酸基を有する多価アルコールの水酸基の当量比が、１００：５０〜２００、好ましくは１００：８０〜１２０、より好ましくは１００：９０〜１１０に相当するものである。
【００６８】
３個以上の水酸基を有する脂肪族多価アルコール、及び３個以上のカルボキシル基を有する脂肪族多塩基酸及び／又はその酸無水物の重量が０．００５％未満の場合は、固相重合後の脂肪族ポリエステルの溶融張力が十分ではなくなる傾向がみられ、１０％を越える場合は、固相重合後の脂肪族ポリエステルが脆くなる傾向がみられる。
また、３個以上の水酸基を有する脂肪族多価アルコールと２個以上のカルボキシル基を有する脂肪族多塩基酸及び／又はその酸無水物のカルボキシル基の当量比、及び３個以上のカルボキシル基を有する脂肪族多塩基酸及び／又はその酸無水物のカルボキシル基と２個以上の水酸基を有する多価アルコールの水酸基の当量比が上記範囲から外れる場合は、固相重合後の脂肪族ポリエステルの溶融張力が十分でなくなったり、固相重合時に脂肪族ポリエステルの分子量が上がらなくなり、実用的強度を持った脂肪族ポリエステルが得られにくくなる傾向がみられる。
【００６９】
（１）第１工程
この工程は、式（４）に示した比較的低い温度範囲で脱水重縮合反応を行う以外、その反応条件は特に制限されない。この工程で触媒を用いる場合、固相重合で用いられるものがそのまま用いられる。また、有機溶媒が使用される場合、ＵＳＰ５，３１０８６５に記載の溶媒がそのまま使用できる。反応は不活性ガス雰囲気下及び／又は減圧下で行うことが好ましい。また、所望の分子量や操作の簡便性に応じて有機溶媒を使用するなど、適宜反応条件を選択できる。例えば、不斉炭素原子を有する脂肪族ヒドロキシカルボン酸として、乳酸を脱水重縮合反応する場合、有機溶媒を用いると、得られるオリゴマーとの平衡反応で生成する乳酸の環状二量体であるラクタイダドの凝縮、結晶化による反応装置内の凝縮器等の管の閉塞を容易に防止できる点で有効である。逆に、有機溶媒を用いない場合、反応後に得られるオリゴマーを有機溶媒から分離する手間が省けるので、操作的に簡便である。
【００７０】
この工程で得られるオリゴマーの分子量は、重量平均分子量で７５０〜２，０００ であり、より好ましくは、１，０００〜２，０００であり、１，５００〜２，０００が最も好ましい。重量平均分子量（Ｍｗ）が７５０未満では、続く第２工程で温度を上げて重縮合反応を進めなければならず、不斉炭素原子を有する脂肪族ヒドロキシカルボン酸のラセミ化を抑制することが困難となる結果、第２工程で得られるプレポリマーとしての脂肪族ヒドロキシカルボン酸オリゴマーの光学純度が低下し好ましくない。また、重量平均分子量が２,０００を超えるものを第１工程で得ようとする場合は、得られるオリゴマーの光学純度低下は抑制されるものの重合時間が長くなるという問題点が生じ好ましくない。この温度範囲で重合を継続して分子量を上げるためには、触媒添加量を増加したり、反応系を高真空下（例えば、５ｍｍＨｇ以下の高真空下）のような厳しい条件に設定しなければならないため、プレポリマーからの触媒除去操作が煩雑になったり、高真空を維持するために特殊な装置が必要となることから、工業的には不利不便であり、好ましくない。
【００７１】
（２）第２工程
第２工程は、第１工程で得られたオリゴマーから短時間で分子量を上げ所望の分子量の脂肪族ヒドロキシカルボン酸プレポリマーを得る工程である。縮合条件については、温度範囲が式（５）及び式（６）に示される範囲である他は、第１工程同様の方法で重縮合反応を行えばよく、特に制限されるものではない。温度条件に関しては、１３０℃の温度よりも低い場合は反応速度が遅くなるため好ましくない。また、反応温度が１７０℃を上回る場合は速度は速くなるが得られるプレポリマーの不斉炭素原子を有する脂肪族ヒドロキシカルボン酸成分のラセミ化による光学純度低下が大きくなったり、プレポリマーが着色する傾向があるため好ましくない。
【００７２】
（３）脂肪族ヒドロキシカルボン酸プレポリマーの分子量
脂肪族ヒドロキシカルボン酸プレポリマーの重量平均分子量（Ｍｗ）及び分子量分布は、触媒の種類及び量、反応温度、反応時間等の反応条件を適宜選択することにより、所望のものに制御することができる。この方法により、重量平均分子量（ＭｗB）２０，０００以下の脂肪族ヒドロキシカルボン酸プレポリマーを好適に製造することが可能であり、第２工程終了時で重量平均分子量（ＭｗA）２，０００〜２０，０００の範囲のものを好適に得ることが可能である。重量平均分子量（ＭｗA）が２０，０００を超えるものを得ることは、本発明の方法で可能であるが、得られる脂肪族ヒドロキシカルボン酸プレポリマーや、それを用いて固相重合して得られる脂肪族ポリヒドロキシカルボン酸が着色する傾向にあり好ましくない。
【００７３】
［プレポリマーの結晶化方法］
脱水重縮合反応により得られた反応混合物（プレポリマー）を固体化し、固体状のプレポリマーを結晶化する。
１）プレポリマーの固体化
固体状のプレポリマーを得る方法について、特に制限されないが、脱水重縮合反応によるプレポリマー製造工程での有機溶媒の使用の有無、プレポリマーの結晶性、プレポリマーの量に応じて適宜選択される。
プレポリマーの固体化の方法は、例えば、プレポリマーの製造工程で有機溶媒を使用した場合には有機溶媒を留去すればよい。特に有機溶媒の使用量が少ない場合（例えば、プレポリマーの濃度が９０％以上の場合）には、そのまま水等の液体に接触させて固化することができる。また、プレポリマーの製造工程で有機溶媒を使用しない場合は、単に冷却する方法や、水等の液体に接触させて固化させることができる。
さらに、所望の形状（例えば、粉末状、粒状、顆粒状、ペレット状等）、粒子径を有する固体状のプレポリマーを得るために、以下の適当な処理を行う場合がある。
【００７４】
（１）粉末状の固体状プレポリマーを得る方法
粉末状の固体状プレポリマーを得る方法は、特に制限されないが、例えば、脱水重縮合反応で溶媒を用いた場合、溶液からプレポリマーを晶析することにより、粉末状のプレポリマーを得ることができる。
【００７５】
（２）粒子状、ペレット状の固体状プレポリマーを得る方法
粒子状、ペレット状の固体状プレポリマーを得る方法は、特に制限されないが、例えば、塊状のプレポリマーを粉砕したり、プレポリマーの溶液や溶融液を水等の液体と接触させることにより、粒子状、ペレット状の固体状プレポリマーを得ることができる。
溶融状態又は溶液状態のプレポリマーを水等の液体と接触させる方法は、何ら限定されるものではない。例えば、プレポリマー溶融液を水に滴下して固化させると球状のペレットが得られる。この場合、水等の液体と接触させてプレポリマーを固化した後、そのまま後述の結晶化工程で結晶化させることもできる。
【００７６】
また、脱水重縮合反応で得られたプレポリマーを押出機に移し、ペレット化したり、押出機内で有機溶媒を留去しながらペレット化することもできる。
ペレット製造装置は、特に限定されるものではないが、例えば、サンドビック社製ストリップフォーマー、ロートフォーマー、ダブルロールフィーダー、カイザー社製ロータリー式ドロップフォーマー、及び、ピストン式ドロップフォーマー、三菱化成エンジニアリング社製ドラムクーラー、日本ベルディング社製スチールベルトクーラーおよびハイブリッドフォーマー等が挙げられる。
ポリ乳酸等のプレポリマー溶融液滴発生装置及び溶液液滴発生装置は、特に限定されるものではないが、それらの具体例としては、カイザー社製パスチレータ等が挙げられる。
ペレット形状や粒形状は、特に限定されるものではない。ペレット形状や粒形状は、粉砕状、チップ状、球状、円柱状、マーブル状、タブレット状など特定の形状の必要はないが、一般には、球状、円柱状、又は、マーブル状が好ましい。
【００７７】
（３）固体状プレポリマーの粒子径
固体状のプレポリマーの粒子径は特に制限されない。固体状のプレポリマーの粒子径は、固相重合工程等の工程における操作容易性や、固相重合工程において、揮発性触媒が揮散していく速度や効率を考慮して設定される。特に、揮発性触媒が有する揮発性が十分に発現されるよう、粒子径は設定される。
このように。触媒の揮発性が十分に発揮されるように固体状のプレポリマーの単位重量あたりの表面積を考慮すると、一般的には、固体状のプレポリマーの粒子径は、１０μｍ〜１０ｍｍであることが好ましく、０．１ｍｍ〜１０ｍｍがより好ましく、１ｍｍ〜５ｍｍが更に好ましい。
【００７８】
（４）固体状プレポリマー製造工程における重合触媒の添加
固体状プレポリマーを製造する工程で、固相重合工程で用いる触媒を添加してもよい。この触媒の添加方法は特に制限されない。触媒をプレポリマー中に均一に分散させることが好ましいので、その具体例は、例えば、塊状のプレポリマーを粉砕する際に触媒を添加したり、ペレット化する際に触媒を添加したりすることができる。
【００７９】
２）プレポリマーの結晶化方法
上記方法により、固体化されたプレポリマーを結晶化させる。
本発明において、結晶化とは、示差走査熱量計（ＤＳＣ）測定（測定条件；  試料重量＝５ｍｇ、温度条件＝２０℃〜２００℃、昇温速度＝１０℃／分）
を行い、測定された結晶化熱が３０［Ｊ／ｇ］以下の固体を得ることを意味する。
プレポリマーを結晶化する方法は特に制限されない。固体状のプレポリマーを気相中で加熱する等の従来公知の様々な方法を用いることができるが、本発明に係わる液体と接触する方法が好ましい。
特開平８−３４８４３号公報には、低分子量の脂肪族ポリエステルは脆いので、溶融ペレタイズ時にペレットの破損、粉末の発生等の問題があることが記載されている。従って、以下に述べる、本発明に係わる固体状のプレポリマーを液体と接触させて結晶化する方法は、このような問題点を解決し、プレポリマーの融着も防止でき、かつ低温、短時間で結晶化が可能であるので、優れた方法といえる。
【００８０】
（１）結晶化方法
本発明において、プレポリマーと液体を接触させる方法は特に制限されない。
例えば、プレポリマーが固体である場合、固体状のプレポリマーを液体中に装入して接触させたり、逆に、液体を固体状のプレポリマーに注いで液体と接触させればよい。
固体状のプレポリマーを液体中に装入する方法としては、例えば、槽を用いる方法、塔を用いる方法などがある。槽を用いる場合、攪拌はしてもしなくてもよいが、プレポリマー同士が接触しないようにするために、攪拌した方が好ましい。塔を用いる場合は、固体状のプレポリマーと液体とを向流で接触させることも並流で接触させることもできる。また、流れている液体中に固体状のプレポリマーを装入することもできる。
液体を固体状プレポリマーに注いで接触させる方法は、固体状プレポリマーに液体を散布したり、固体状プレポリマーの充填された塔に液体を流通させるなどの方法でもよい。
【００８１】
（２）結晶化に使用する液体
結晶化に使用する液体としては、結晶化させる液温で固体状のプレポリマーが溶解しないものであればよく、水、アルコール、脂肪族炭化水素、芳香族炭化水素、ケトン類、エーテル類、エステル類等の一般的に使用される汎用溶媒を使用することができる。これらは単一で使用してもよく、混合して用いてもよい。また必要に応じて、有機酸を添加してもよい。
【００８２】
具体的には、アルコールとしては例えば、メタノール、エタノール、プロパノール、ｉｓｏ−プロパノール、ブタノール、ｉｓｏ−ブタノール、ｓｅｃ−ブタノール、ｔｅｒｔ−ブタノール、ペンタノール、ｉｓｏ−ペンタノール、ｔｅｒｔ−ペンタノール、ヘキサノール、ｉｓｏ−ヘキサノール、ｔｅｒｔ−ヘキサノール、シクロヘキサノールが挙げられる。脂肪族炭化水素としては、ヘキサン、シクロヘキサン、ｎ−ヘプタン、ｎ−オクタン、ｎ−ノナン、ｎ−デカン、ｎ−ウンデカン、ｎ−ドデカン、ｎ−トリデカン、ｎ−テトラデカンが挙げられる。芳香族炭化水素としては、ベンゼン、トルエン、キシレン、メシチレン、クメン、シメン、スチレン、エチルベンゼンが挙げられる。ケトンとしては、アセトン、メチルエチルケトンが挙げられ、エーテルとしては、メチル−ｔ−ブチルエーテル、ジブチルエーテル、アニソールが挙げられ、エステル類としては、酢酸エチル、酢酸ブチル、乳酸メチル、乳酸エチル、乳酸ブチルが挙げられる。
これらの液体の中で、水が好ましい。プレポリマーがポリ乳酸の場合、水と接触させて結晶化すると、通常の気相中で加熱して結晶化する方法と比較して、固相重合時のポリマーの着色を押さえる効果がある。
【００８３】
（３）結晶化におけるプレポリマーの濃度
結晶化に供する固体状のプレポリマーの量は、単位時間当たり処理する、液体とプレポリマーの合計重量を基準として、０．１重量％以上１００重量％未満であればよいが、好ましくは１重量％以上８０重量％以下がよい。固体状のプレポリマーの量が８０重量％を超える範囲では、液の温度がプレポリマーのガラス転移温度以上の場合、融着し易くなるので好ましくない。
【００８４】
（４）結晶化温度
接触温度は使用する液体の凝固点以上プレポリマーの融点未満であればよいが、効率よく結晶化させる事ができる点では、プレポリマーのガラス転移温度以上、融点以下であることが好ましい。結晶化温度が、プレポリマーのガラス転移温度以上の場合、プレポリマー同士が接触すると融着する現象が見られるので、液体を介することで融着が防止できる。結晶化温度がプレポリマーのガラス転移温度以下でもプレポリマーは結晶化するが、結晶化時間は長くなり、効率が悪い。
また、液体の温度は、範囲内であれば徐々に昇温してもよく、また徐冷してもよい。プレポリマーのガラス転移温度以下の液温でプレポリマーの表面を結晶化させた後、結晶化効率を上げるために昇温することができる。徐々に昇温する場合の昇温速度、徐冷する場合の冷却速度は特に制限されるものではないが、好ましくは０．１〜２０［℃／分］である。
また、連続的に結晶化を行う場合には、液体の温度を一定温度に保持することが好ましい。
【００８５】
（５）結晶化時間
液体と接触させる時間は、プレポリマーが結晶化すればよく、特に制限されないが、結晶化の間にプレポリマー中の不純物を除去することが可能なので、精製度合いや結晶化後の乾燥のし易さ等を勘案して設定する。一般的には、１〜１８０分が好ましく、１０〜１２０分が更に好ましい。プレポリマーの分子量が１万以下の場合、１８０分以上液と接触させると、プレポリマーの強度が低下する場合があるので好ましくない。例えば、分子量が１万のポリ乳酸は、液体が水の場合、温度が５０℃で３０分で結晶化する。
【００８６】
（６）結晶化したプレポリマーの乾燥
液体と接触させることによりプレポリマーを結晶化した後、結晶化したプレポリマーと液体とを公知の方法で分離する。液体と分離後、公知の方法により乾燥させ、結晶化したプレポリマーを得ることができる。
なお、この結晶化工程のどこかで、固相重合反応に用いる触媒、すなわち、揮発性触媒又は不揮発性触媒を添加してもよい。
【００８７】
［脂肪族ポリエステルの用途］
本発明に係る脂肪族ポリエステルは、本出願前に公知・公用であった医療用途、食料品包装用途や汎用に使用されている樹脂の代替物として好適に使用することができる。
本発明に係る脂肪族ポリエステルの用途は、特に制限されるものではないが、重量平均分子量が顕著に高く、機械的物性（引張強度、弾性率、破断強度等）に優れるので、食品容器、工業繊維、タイヤコード、磁気テープベースフィルムへの応用も好適である。
【００８８】
［本発明に係る脂肪族ポリエステルの成形加工法と用途］
本発明により得られる脂肪族ポリエステルの成形加工法は、特に制限されないが、具体的には、射出成形、押出成形、インフレーション成形、押出中空成形、発泡成形、カレンダー成形、ブロー成形、バルーン成形、真空成形、紡糸等の成型加工法が挙げられる。
また、該ポリエステルは、適当な成形加工法により、例えば、ボールペン・シャープペン・鉛筆等の筆記用具の部材、ステーショナリーの部材、ゴルフ用ティー、始球式用発煙ゴルフボール用部材、経口医薬品用カプセル、肛門・膣用座薬用担体、皮膚・粘膜用張付剤用担体、農薬用カプセル、肥料用カプセル、種苗用カプセル、コンポスト、釣り糸用糸巻き、釣り用浮き、漁業用擬餌、ルアー、漁業用ブイ、狩猟用デコイ、狩猟用散弾カプセル、食器等のキャンプ用品、釘、杭、結束材、ぬかるみ・雪道用滑り止め材、ブロック、弁当箱、食器、コンビニエンスストアで販売されるような弁当や惣菜の容器、箸、割り箸、フォーク、スプーン、串、つまようじ、カップラーメンのカップ、飲料の自動販売機で使用されるようなカップ、鮮魚、精肉、青果、豆腐、惣菜等の食料品用の容器やトレイ、鮮魚市場で使用されるようなトロバコ、牛乳・ヨーグルト・乳酸菌飲料等の乳製品用のボトル、炭酸飲料・清涼飲料等のソフトドリンク用のボトル、ビール・ウイスキー等の酒類ドリンク用のボトル、シャンプーや液状石鹸用のポンプ付き、又は、ポンプなしのボトル、歯磨き粉用チューブ、化粧品容器、洗剤容器、漂白剤容器、保冷箱、植木鉢、浄水器カートリッジのケーシング、人工腎臓や人工肝臓等のケーシング、注射筒の部材、テレビやステレオ等の家庭電化製品の輸送時に使用するための緩衝材、コンピューター・プリンター・時計等の精密機械の輸送時に使用するための緩衝材、ガラス・陶磁器等の窯業製品の輸送時に使用するための緩衝材等に使用することができる。
【実施例】
【００８９】
以下に実施例をあげて本発明を詳述する。なお、本出願の明細書における実施例の記載は、本発明の内容の理解を支援するための説明であって、その記載は本発明の技術的範囲を狭く解釈する根拠となる性格のものではない。
この実施例で用いた評価方法は、以下の通りである。
【００９０】
１）重量平均分子量
得られた脂肪族ポリエステル重合体の重量平均分子量（Ｍｗ）は、ゲルパーミエーションクロマトグラフィー（カラム温度４０℃、クロロホルム溶媒）により、ポリスチレン標準サンプルとの比較で求めた。
【００９１】
２）乳酸成分の光学純度
試料調整：
サンプル１ｇ（固体状のサンプルは乳鉢で粉状に粉砕）を５０ｍｌの三角フラスコに秤とり、イソプロピルアルコール２．５ｍｌおよび５Ｎ−ＮａＯＨ５ｍｌを添加し、４０℃のホットプレート上で攪拌をしながら加水分解を行う。ポリマーが分解して完全に溶解した後、室温まで冷却して１Ｎ−ＨＣｌを２０ｍｌ添加して中和を行う。分解中和液１ｍｌを２５ｍｌメスフラスコに採取して、下記組成のＨＰＬＣ移動相液でメスアップした後、以下条件に設定されたＨＰＬＣ法により測定を行い乳酸のＤ／Ｌ体ピークの面積比を算出した。
測定条件：
カラム：ＳＵＭＩＣＨＩＲＡＬ    ＯＡ−５０００（住化分析センター）
移動相：１ｍＭ  ＣｕＳＯ4水溶液／イソプロピルアルコール＝９８／２
流量：１ｍｌ／ｍｉｎ
検出波長：２５４ｎｍ
温度：室温
注入量：５μｌ
【００９２】
３）溶媒中の水分測定
カールフィッシャー水分計（ＭＫＣ−２１０、京都電子工業株式会社製）を用いて行なった。
４）示差熱分析
走査熱量計（ＤＳＣ−３１００、マックサイエンス社製）で、−２０℃〜２３０℃の温度範囲で分析した。
５）引張強度
引張強度は、ＪＩＳ  Ｋ−６７３２に従って、１８０℃で熱プレスして作製したフィルムサンプルを用いて測定した。
【００９３】
６）Ｈａｚｅ（曇度）
１８０℃で熱プレスした、厚さ１００μｍのフィルムサンプルについて、ＪＩＳ  Ｋ−６７１４に従って、ＨａｚｅメーターＴＣ−ＨＩＩＩ（東京電色（株））を用いて測定した。
７）黄色度（ＹＩ値）
２ｍｍ厚のプレートサンプルを作成し、これについて、黄色度をＪＩＳ  Ｋ−７１０３に従って、ＳＭカラーコンピューター（型式：ＳＭ−６−ＩＳ−２Ｂ、スガ試験機（株））にて測定した。
【００９４】
８）脂肪族ポリエステル中の触媒濃度（硫黄濃度）
脂肪族ポリエステル中の触媒濃度（硫黄濃度）は、イオンクロマトグラフィーにより定量した。
すなわち、試料を密閉系の中、９００℃に加熱し（Ａｒ／Ｏ２）灰化した際に発生するガスを、定容した吸収液（１％−Ｈ２Ｏ２溶液）に吸収させ、イオンクロマトグラフィーにより定量した。
イオンクロマトグラフィーの測定には、ダイオネクス社製イオンクロマトＤＸ−３００型を使用した。
【００９５】
９）触媒残留率（Ｒ）
触媒残留率（Ｒ）は、本発明の詳細な説明の中で示した数式に従って計算した。但し、脱水重縮合反応終了後、最終的に得られた脂肪族ポリエステル中の触媒濃度ＣAについては８）で定量した硫黄分析値を、実施例で使用した各種有機スルホン酸系化合物に換算した。
以下の実施例中では、脱水重縮合反応終了後、最終的に得られた脂肪族ポリエステル中の触媒濃度ＣA、及び脱水重縮合反応で反応系に仕込まれた触媒が全て脂肪族ポリエステル中に残留する場合の理論触媒濃度ＣBは、それぞれ、単に触媒濃度ＣA、触媒濃度ＣBと記した。
【００９６】
１０）プレス時重量分子量保持率  
プレス時重量分子量保持率は、１９０℃で加熱プレスフィルムを作成する前の重量平均分子量と熱プレスフィルムを作成した後の重量平均分子量の比より算出した。
プレスフィルムは脱水重縮合反応で得られた脂肪族ポリエステルを６０℃で５時間真空乾燥処理を行った後、プレス温度１９０℃で、保持時間３分、プレス圧力１０ＭＰａで１分の計４分間加熱して、厚さ１００μｍのフィルムを作製した。
【００９７】
１１）曲げ強度
曲げ強度は、ＪＩＳ  Ｋ−７１１３に従って、１８０〜２００℃で射出成形した所定の形状の成形物を用いて測定した。
１２）溶融張力（ＭＴ値）
荷重２１６０ｇを用いて、適当な２つの温度でメルトフローインデックスを測定した後、温度−メルトフローインデックス−プロットより、メルトフローインデックスが１０ｇ／１０分となる温度を求め、その温度において、溶融張力を測定した。
１３）分解性
１８０℃で熱プレスしたフィルムを堆肥中に、室温で、３０日間、埋設し、埋設の前後で、引張強度を測定し、分解性を評価した。
【００９８】
Ａ部：脂肪族ヒドロキシカルボン酸プレポリマーの製造方法
実施例Ａ−１
５００ｍｌガラス製４つ口フラスコに９０％Ｌ−乳酸４００ｇ（Ｄ体含有量０．４０％）、金属錫末０.２８ｇを仕込み窒素置換を行った後、減圧度８０ｍｍＨｇで室温から１２０℃まで昇温した。約６０℃で水が留出しはじめ、この時点を０時間として１時間かけて１２０℃まで昇温し温度が１２０℃に達してから減圧度８０ｍｍＨｇのままさらに１時間保持した。この後１２０℃で８０ｍｍＨｇから１０ｍｍＨｇまで３０分で減圧度を変化させ、そのまま３時間保持した。ここまでの計５時間３０分の重量平均分子量（Ｍｗ）は１５００、Ｄ体含有量は０．４１％であった。
次に、減圧度１０ｍｍＨｇのまま１２０℃から１６０℃まで１時間で昇温し、１０ｍｍＨｇ、１６０℃の条件で脱水縮合を継続した。１０ｍｍＨｇ、１６０℃、１０時間（合計１６時間３０分）で反応を停止し、２７３ｇのポリマーを得た（収率９５％）。
得られたポリ乳酸はＭｗ１３０００、Ｄ体含有量０．６５％であった。
【００９９】
実施例Ａ−２
触媒としてメタンスルホン酸１．１６ｇを使用する以外は実施例１と同様に反応を行った。
５時間３０分後の分析では、Ｍｗ：１４００、Ｄ体含有量：０．４１％であった。また、反応１６時間３０分後に得られたポリ乳酸は、収量：２７２ｇ（収率：９４％）、Ｍｗ：１４０００、Ｄ体含有量：０．６７％であった。
【０１００】
実施例Ａ−３
触媒としてｐ−トルエンスルホン酸・１水和物１．７４ｇを使用する以外は実施例１と同様に反応を行った。
５時間３０分後の分析では、Ｍｗ：１８００、Ｄ体含有量：０．４１％であった。反応１６時間３０分後に得られたポリ乳酸は、収量：２７３ｇ（収率９５％）、Ｍｗ：１５０００、Ｄ体含有量：０．６５％であった。
【０１０１】
比較例Ａ−１
５００ｍｌガラス製４つ口フラスコに９０％Ｌ−乳酸４００ｇ（Ｄ体含有量０．４０％）、金属錫末０.２８ｇを仕込み窒素置換を行った後、減圧度８０ｍｍＨｇで室温から１６０℃まで昇温した。約６０℃で水が留出しはじめ、この時点を０時間として１時間かけて１６０℃まで昇温した。この時の重量平均分子量は５００以下であった。温度が１６０℃に達してから減圧度８０ｍｍＨｇのままさらに１時間保持した。この後１６０℃で８０ｍｍＨｇから１０ｍｍＨｇまで３０分で減圧度を変化させ、そのまま８時間保持した。ここまでの計１０時間３０分で得られたポリマーは２６４ｇ（収率９２％）、重量平均分子量（Ｍｗ）は１５０００であったがＤ体含有量は１．２１％と、実施例１と比較してほぼ同じ分子量のポリマーは短時間に得られるが、Ｄ体の変化の割合は実施例１が０．２１％の増加に対して０．８１％と３倍以上変化していた。
【０１０２】
比較例Ａ−２
触媒としてメタンスルホン酸１．１６ｇを使用する以外は比較例１と同様に反応を行った。反応温度が１６０℃に達した時点でのＭｗは５００以下であった。
反応１０時間３０分後に得られたポリ乳酸は、収量：２６５ｇ（収率：９２％）、Ｍｗ：１５０００、Ｄ体含有量：１．２９％であった。
【０１０３】
比較例Ａ−３
触媒としてｐ−トルエンスルホン酸・１水和物１．７４ｇを使用する以外は比較例１と同様に反応を行った。反応温度が１６０℃に達した時点でのＭｗは５００以下であった。
反応１０時間３０分後に得られたポリ乳酸は、収量：２６５ｇ（収率：９２％）、Ｍｗ：１６０００、Ｄ体含有量：１．３１％であった。
【０１０４】
Ｂ部：脂肪族ヒドロキシカルボン酸プレポリマーの結晶化方法
実施例Ｂ−１
２０００ｍｌガラス製丸底フラスコに９０％Ｌ−乳酸１０７０ｇ、錫０．７５ｇを仕込んだ。窒素置換を行った後、徐々に昇温、減圧した。最終的に反応温度１６０℃、反応圧力１０Ｔｏｒｒで１５時間反応させた。得られたポリ乳酸の固有粘度ηinhは０．２９であった。
このポリ乳酸を造粒機で米粒大のペレットとした。ペレット２０ｇを５０℃の水８０ｇに装入し、６０分間放置した。ペレット同士の融着、破損は全く見られなかった。ペレットを取り出し、室温下減圧乾燥して示差走査熱量計で測定したところ、結晶化熱は検出されなかった。
【０１０５】
実施例Ｂ−２
実施例Ｂ−１で得たポリ乳酸２０ｇを溶融液のまま、５０℃の水８０ｇ中に、撹拌下滴下した。滴下と同時に固化するのが観察され、その状態を６０分間維持した。粒子同士の融着、破損は全く見られなかった。粒子を取り出し、室温下減圧乾燥して示差走査熱量計で測定したところ、結晶化熱は検出されなかった。
【０１０６】
実施例Ｂ−３
実施例Ｂ−１で得たポリ乳酸２０ｇにジクロロベンゼン１０ｇを加え、ポリ乳酸溶液を調製した。このポリ乳酸溶液を５０℃の水２７０ｇ中に、撹拌下滴下した。滴下と同時に固化するのが観察され、その状態を６０分間維持した。粒子同士の融着、破損は全く見られなかった。粒子を取り出し、室温下減圧乾燥して示差走査熱量計で測定したところ、結晶化熱は検出されなかった。
【０１０７】
比較例Ｂ−１
実施例Ｂ−１で得たポリ乳酸ペレットを、５０℃オーブン中に入れ、結晶化を行った。６０分後でもペレットは透明であり、示差走査熱量計で測定したところ、結晶化熱は４０［Ｊ／ｇ］であった。
また、実施例Ｂ−１で得たポリ乳酸ペレットを、６０℃オーブンに入れ、結晶化を行ったが、３０分後、ペレットは融着していた。
【０１０８】
Ｃ部：揮発性触媒を用いる固相重合
実施例Ｃ−１
１）プレポリマーの製造
以下の反応条件でプレポリマーを製造した。
得られたプレポリマーの重量平均分子量（Ｍｗ）は、１３，０００であった。
〈反応条件〉
単量体              ８８％Ｌ−乳酸４００．０ｇ
揮発性触媒          ｐ−トルエンスルホン酸一水和物３．１１ｇ
反応器              ５００ｍｌ・丸底フラスコ
反応温度と反応時間（反応圧力・反応雰囲気）  次の５段階とした。
第１段階；２５〜１００℃まで３０分かけて昇温（大気圧・窒素雰囲気下）
第２段階；１００〜１６０℃まで１時間かけて昇温（大気圧・窒素雰囲気下）
第３段階；１６０℃で１時間維持（大気圧・窒素雰囲気下）
第４段階；１６０℃で２時間維持（大気圧・窒素雰囲気→１０ｍｍＨｇに減圧）
第５段階；１６０℃で８時間維持（１０ｍｍＨｇで維持）
【０１０９】
２）プレポリマーの固体化
丸底フラスコの風袋を測定して、プレポリマーの収量を算出した（収量２６７．５ｇ、収率９５．０％）後、反応液を琺瑯バットに排出し、３０℃まで冷却してから、プレポリマーを乳鉢で粉砕し、篩にかけて、粒子直径が、０．５〜２．０ｍｍの粒状のプレポリマーを得た。
３）プレポリマーの結晶化
プレポリマー５．００ｇを、ＳＵＳ（ステンレス・スチール）製縦型反応器に装入し、８０℃／窒素雰囲気下で１時間結晶化させた。
【０１１０】
４）固相重合
プレポリマーの結晶化に引き続き、ＳＵＳ製縦型反応器で、次の２段階の固相重合を行なった。
第１段階；反応圧力７６０［ｍｍＨｇ］、反応温度１４０℃、流通ガス（窒素ガス）・流量５［ｍｌ／分］、反応時間４０時間で固相重合
第２段階；反応圧力７６０［ｍｍＨｇ］、反応温度１６０℃、流通ガス（窒素ガス）・流量２００［ｍｌ／分］、反応時間６０時間で固相重合
脂肪族ポリエステル（ポリ乳酸）４．７５ｇ（収率９５．０％）を得た。
使用した窒素ガスの露点は−６０℃であった。
固相重合により得られた脂肪族ポリエステルの特性は、以下のとおりである。
重量平均分子量（Ｍｗ）  ＝  １４６，０００
触媒濃度ＣA＝７５１［ｐｐｍ］（硫黄分析値：１４０［ｐｐｍ］）
触媒濃度ＣB ＝１１０００［ｐｐｍ］
触媒残留率Ｒ＝６．８［％］
プレス時分子量保持率＝９４％
【０１１１】
実施例Ｃ−２
１）プレポリマーの製造
以下の反応条件でプレポリマーを製造した。
得られたプレポリマーの重量平均分子量（Ｍｗ）は、１３，０００であった。
〈反応条件〉
単量体              ８８％Ｌ−乳酸４００．０ｇ
揮発性触媒          メタンスルホン酸２．８２ｇ
反応器              ５００ｍｌ・丸底フラスコ
反応温度と反応時間（反応圧力・反応雰囲気）  以下の５段階とした。
第１段階；２５〜１００℃まで３０分かけて昇温（大気圧・窒素雰囲気下）
第２段階；１００〜１６０℃まで１時間かけて昇温（大気圧・窒素雰囲気下）
第３段階；１６０℃で１時間維持（大気圧・窒素雰囲気下）
第４段階；１６０℃で２時間維持（大気圧・窒素雰囲気→１０ｍｍＨｇに減圧）
第５段階；１６０℃で８時間維持（１０ｍｍＨｇで維持）
【０１１２】
２）プレポリマーの固体化
丸底フラスコの風袋を測定して、プレポリマーの収量を算出した（収量２６８．４ｇ、収率９５．３％）後、反応液を琺瑯バットに排出し、３０℃まで冷却してから、プレポリマーを乳鉢で粉砕し、篩にかけて、粒子直径が、０．５〜２．０ｍｍの粒状のプレポリマーを得た。
３）プレポリマーの結晶化
プレポリマー５．００ｇを、ＳＵＳ（ステンレス・スチール）製縦型反応器に装入し、８０℃／窒素雰囲気下で１時間結晶化させた。
【０１１３】
４）固相重合
プレポリマーの結晶化に引き続き、ＳＵＳ製縦型反応器で、次の２段階の固相重合を行なった。
第１段階；反応圧力７６０［ｍｍＨｇ］、反応温度１４０℃、流通ガス（窒素ガス）・流量５［ｍｌ／分］、反応時間４０時間で固相重合
第２段階；反応圧力７６０［ｍｍＨｇ］、反応温度１６０℃、流通ガス（窒素ガス）・流量２００［ｍｌ／分］、反応時間６０時間で固相重合
脂肪族ポリエステル（ポリ乳酸）４．７５ｇ（収率９５．０％）を得た。
使用した窒素ガスの露点は−６０℃であった。
固相重合により得られた脂肪族ポリエステルの特性は、以下のとおりである。
重量平均分子量（Ｍｗ）＝１３３，０００
触媒濃度ＣA＝３２９［ｐｐｍ］（硫黄分析値：１１０［ｐｐｍ］）
触媒濃度ＣB＝１１１００［ｐｐｍ］
触媒残留率Ｒ＝３．０［％］
プレス時分子量保持率＝９２％
【０１１４】
実施例Ｃ−３
１）プレポリマーの製造  
以下の反応条件でプレポリマーを製造した。
得られたプレポリマーの重量平均分子量（Ｍｗ）は、１３，０００であった。
〈反応条件〉
単量体              ８８％Ｌ−乳酸４００．０ｇ
揮発性触媒          エタンスルホン酸２．８２ｇ
反応器              ５００ｍｌ・丸底フラスコ
反応温度と反応時間（反応圧力・反応雰囲気）  以下の５段階とした。
第１段階；２５〜１００℃まで３０分かけて昇温（大気圧・窒素雰囲気）
第２段階；１００〜１６０℃まで１時間かけて昇温（大気圧・窒素雰囲気）
第３段階；１６０℃で１時間維持（大気圧・窒素雰囲気）
第４段階；１６０℃で２時間維持（大気圧・窒素雰囲気→１０ｍｍＨｇに減圧）
第５段階；１６０℃で８時間維持（１０ｍｍＨｇで維持）
【０１１５】
２）プレポリマーの固体化
丸底フラスコの風袋を測定して、プレポリマーの収量を算出した（収量２６６．７ｇ、収率９４．７％）後、反応液を琺瑯バットに排出し、３０℃まで冷却してから、プレポリマーを乳鉢で粉砕し、篩にかけて、粒子直径が、０．５〜２．０ｍｍの粒状のプレポリマーを得た。
３）プレポリマーの結晶化
プレポリマー５．００ｇを、ＳＵＳ（ステンレス・スチール）製縦型反応器に装入し、８０℃／窒素雰囲気下で１時間結晶化させた。
【０１１６】
４）固相重合
お売れポリマーの結晶化に引き続き、ＳＵＳ製縦型反応器で、次の２段階の固相重合を行なった。
第１段階；反応圧力７６０［ｍｍＨｇ］、反応温度１４０℃、流通ガス（窒素ガス）・流量５［ｍｌ／分］、反応時間４０時間で固相重合
第２段階；反応圧力７６０［ｍｍＨｇ］、反応温度１６０℃、流通ガス（窒素ガス）・流量２００［ｍｌ／分］、反応時間６０時間で固相重合
脂肪族ポリエステル（ポリ乳酸）４．７８ｇ（収率９５．６％）を得た。
使用した窒素ガスの露点は−６０℃であった。
固相重合により得られた脂肪族ポリエステルの特性は、以下のとおりである。
重量平均分子量（Ｍｗ）＝１３０，０００
触媒濃度ＣA＝３７７［ｐｐｍ］（硫黄分析値：１１０［ｐｐｍ］）
触媒濃度ＣB＝１１１００［ｐｐｍ］
触媒残留率Ｒ＝３．４［％］
プレス時分子量保持率＝９２％
【０１１７】
実施例Ｃ−４
１）プレポリマーの製造
以下の反応条件でプレポリマーを製造した。
得られたプレポリマーの重量平均分子量（Ｍｗ）は、１２，０００であった。
〈反応条件〉
単量体              ８８％Ｌ−乳酸４００．０ｇ
揮発性触媒          １−プロパンスルホン２．８２ｇ
反応器              ５００ｍｌ・丸底フラスコ
反応温度と反応時間（反応圧力・反応雰囲気）  以下の５段階とした。
第１段階；２５〜１００℃まで３０分かけて昇温（大気圧・窒素雰囲気）
第２段階；１００〜１６０℃まで１時間かけて昇温（大気圧・窒素雰囲気）
第３段階；１６０℃で１時間維持（大気圧・窒素雰囲気）
第４段階；１６０℃で２時間維持（大気圧・窒素雰囲気→１０ｍｍＨｇに減圧）
第５段階；１６０℃で８時間維持（１０ｍｍＨｇで維持）
【０１１８】
２）プレポリマーの固体化
丸底フラスコの風袋を測定して、プレポリマーの収量を算出した（収量２６４．１ｇ、収率９３．８％）後、反応液を琺瑯バットに排出し、３０℃まで冷却してから、プレポリマーを乳鉢で粉砕し、篩にかけて、粒子直径が、０．５〜２．０ｍｍの粒状のプレポリマーを得た。
３）プレポリマーの結晶化
プレポリマー５．００ｇを、ＳＵＳ（ステンレス・スチール）製縦型反応器に装入し、８０℃／窒素雰囲気下で１時間結晶化させた。
【０１１９】
４）固相重合
プレポリマーの結晶化に引き続き、ＳＵＳ製縦型反応器で、次の２段階の固相重合を行なった。
第１段階；反応圧力７６０［ｍｍＨｇ］、反応温度１４０℃、流通ガス（窒素ガス）・流量５［ｍｌ／分］、反応時間４０時間で固相重合
第２段階；反応圧力７６０［ｍｍＨｇ］、反応温度１６０℃、流通ガス（窒素ガス）・流量２００［ｍｌ／分］、反応時間６０時間で固相重合
脂肪族ポリエステル（ポリ乳酸）４．７６ｇ（収率９５．２％）を得た。
使用した窒素ガスの露点は−６０℃であった。
固相重合により得られた脂肪族ポリエステルの特性は、以下のとおりである。
重量平均分子量（Ｍｗ）＝１３０，０００
触媒濃度ＣA＝３８７［ｐｐｍ］（硫黄分析値：１００［ｐｐｍ］）
触媒濃度ＣB＝１１２００［ｐｐｍ］
触媒残留率Ｒ＝３．５［％］
プレス時分子量保持率＝９３％
【０１２０】
実施例Ｃ−５
１）プレポリマーの製造
以下の反応条件でプレポリマーを製造した。
得られたプレポリマーの重量平均分子量（Ｍｗ）は１２，０００であった。
〈反応条件〉
単量体              ８８％Ｌ−乳酸４００．０ｇ
揮発性触媒          ｐ−クロロベンゼンスルホン酸１．６９ｇ
反応器              ５００ｍｌ・丸底フラスコ
反応温度と反応時間（反応圧力・反応雰囲気）  以下の５段階とした。
第１段階；２５〜１００℃まで３０分かけて昇温（大気圧・窒素雰囲気）
第２段階；１００〜１６０℃まで１時間かけて昇温（大気圧・窒素雰囲気）
第３段階；１６０℃で１時間維持（大気圧・窒素雰囲気）
第４段階；１６０℃で２時間維持（大気圧・窒素雰囲気→１０ｍｍＨｇに減圧）
第５段階；１６０℃で１０時間維持（１０ｍｍＨｇで維持）
【０１２１】
２）プレポリマーの固体化
丸底フラスコの風袋を測定して、プレポリマーの収量を算出した（収量２６５．３ｇ、収率９４．２％）後、反応液を琺瑯バットに排出し、３０℃まで冷却してから、プレポリマーを乳鉢で粉砕し、篩にかけて、粒子直径が、０．５〜２．０ｍｍの粒状のプレポリマーを得た。
３）プレポリマーの結晶化
プレポリマー５．００ｇを、ＳＵＳ（ステンレス・スチール）製縦型反応器に装入し、８０℃／窒素雰囲気下で１時間結晶化させた。
【０１２２】
４）固相重合
第３工程に引き続き、ＳＵＳ製縦型反応器で、次の２段階の固相重合を行なった。
第１段階；反応圧力７６０［ｍｍＨｇ］、反応温度１４０℃、流通ガス（窒素ガス）・流量５［ｍｌ／分］、反応時間６０時間で固相重合
第２段階；反応圧力７６０［ｍｍＨｇ］、反応温度１６０℃、流通ガス（窒素ガス）・流量２００［ｍｌ／分］、反応時間６０時間で固相重合
脂肪族ポリエステル（ポリ乳酸）４．７４ｇ（収率９４．８％）を得た。
使用した窒素ガスの露点は−６０℃であった。
固相重合により得られた脂肪族ポリエステルの特性は、以下のとおりである。
重量平均分子量（Ｍｗ）＝１３８，０００
触媒濃度ＣA＝８４０［ｐｐｍ］（硫黄分析値：１４０［ｐｐｍ］）
触媒濃度ＣB＝６７２０［ｐｐｍ］
触媒残留率Ｒ＝１２．５［％］
プレス時分子量保持率＝９０％
【０１２３】
実施例Ｃ−６
１）プレポリマーの製造
以下の反応条件で、以下の３段階で反応した。
得られたプレポリマーの重量平均分子量（Ｍｗ）は、２０，０００であった。
〈反応条件〉
単量体          ８８％Ｌ−乳酸１０２．３ｇ
揮発性触媒      ｐ−トルエンスルホン酸一水和物０．８０ｇ
〈第１段階〉
反応器      ５００ｍｌ・丸底フラスコ
反応温度    １４０℃
反応圧力    １００ｍｍＨｇ
反応時間    ３時間
反応操作    反応系外に水を留去しながら、加熱撹拌した。
〈第２段階〉
反応器      ディーンスタークトラップを装着した５００ｍｌ・丸底フラスコ  反応温度    １４０℃
反応圧力    ２７０ｍｍＨｇ
反応時間    ４時間
反応操作    ディーンスタークトラップ及び反応マスに、それぞれ、ｏ−ジクロロベンゼン７２ｇを装入し、４時間共沸脱水した。
〈第３段階〉
反応器      ディーンスタークトラップを取り外し、還流する有機溶媒（ｏ−ジクロロベンゼン）がモレキュラーシーブ充填層（モレキュラーシーブ３Ａを３０ｇ充填した層）を通過して丸底フラスコに再び戻る、モレキュラーシーブ充填管を装着した５００ｍｌ・丸底フラスコ
反応温度    １４０℃
反応圧力    ２７０ｍｍＨｇ
反応時間    ８時間
反応操作    モレキュラーシーブ充填管に、水分量１０［ｐｐｍ］のｏ−ジクロロベンゼン５４ｇを、反応マスに、ｏ−ジクロロベンゼン１４４ｇを装入し、還流する有機溶媒がモレキュラーシーブ充填管を通過して丸底フラスコに再び戻るように加熱撹拌した。
【０１２４】
２）プレポリマーの固体化
反応液を３０℃まで冷却してポリマーを晶析させた後、６０℃／１０ｍｍＨｇでｏ−ジクロロベンゼンを留去し、ポリマーを窒素雰囲気下で乾操させて、粉末状のプレポリマー６７．６ｇ（収率９３．９％）を得た。
さらに、この粉末状のプレポリマーをメルトインデクサーを使用して、ストランドを引き、篩にかけて、粒子直径が、０．５〜２．０ｍｍのペレツト状のプレポリマーを得た。
３）プレポリマーの結晶化
プレポリマー５．００ｇを、ＳＵＳ（ステンレス・スチール）製縦型反応器に装入し、８０℃／窒素雰囲気下で１時間結晶化させた。
【０１２５】
４）固相重合
プレポリマーの結晶化に引き続き、ＳＵＳ製縦型反応器で、次の２段階の固相重合を行なった。
第１段階；反応圧力７６０［ｍｍＨｇ］、反応温度１４０℃、流通ガス（窒素ガス）・流量５［ｍｌ／分］、反応時間４０時間で固相重合
第２段階；反応圧力７６０［ｍｍＨｇ］、反応温度１６０℃、流通ガス（窒素ガス）・流量２００［ｍｌ／分］、反応時間６０時間で固相重合
脂肪族ポリエステル（ポリ乳酸）４．７７ｇ（収率９５．４％）を得た。
使用した窒素ガスの露点は−６０℃であった。
固相重合により得られた脂肪族ポリエステルの特性は、以下のとおりである。
重量平均分子量（Ｍｗ）＝１４３，０００
触媒濃度ＣA＝７５１［ｐｐｍ］（硫黄分析値：１４０［ｐｐｍ］）
触媒濃度ＣB＝１１２００［ｐｐｍ］
触媒残留率Ｒ＝６．７［％］
プレス時分子量保持率＝９４％
【０１２６】
実施例Ｃ−７
１）プレポリマーの製造
以下の反応条件でプレポリマーを製造した。
得られたプレポリマーの重量平均分子量（Ｍｗ）は１２，０００であった。
〈反応条件〉
単量体              ８８％Ｌ−乳酸４００．０ｇ
揮発性触媒          ベンゼンスルホン酸一水和物１．８８ｇ
反応器              ５００ｍｌ・丸底フラスコ
反応温度と反応時間（反応圧力・反応雰囲気）  以下の５段階とした。
第１段階；２５〜１００℃まで３０分かけて昇温（大気圧・窒素雰囲気）
第２段階；１００〜１６０℃まで１時間かけて昇温（大気圧・窒素雰囲気）
第３段階；１６０℃で１時間維持（大気圧・窒素雰囲気）
第４段階；１６０℃で２時間維持（大気圧・窒素雰囲気→１０ｍｍＨｇに減圧）
第５段階；１６０℃で１０時間維持（１０ｍｍＨｇで維持）
【０１２７】
２）プレポリマーの固体化
丸底フラスコの風袋を測定して、プレポリマーの収量を算出した（収量２６５．３ｇ、収率９４．２％）後、反応液を琺瑯バットに排出し、３０℃まで冷却してから、プレポリマーを乳鉢で粉砕し、篩にかけて、粒子直径が、０．５〜２．０ｍｍの粒状のプレポリマーを得た。
３）プレポリマーの結晶化
プレポリマー５．００ｇを、ＳＵＳ（ステンレス・スチール）製縦型反応器に装入し、８０℃／窒素雰囲気下で１時間結晶化させた。
【０１２８】
４）固相重合
プレポリマーの結晶化に引き続き、ＳＵＳ製縦型反応器で、次の２段階の固相重合を行なった。
第１段階；反応圧力７６０［ｍｍＨｇ］、反応温度１４０℃、流通ガス（窒素ガス）・流量５［ｍｌ／分］、反応時間６０時間で固相重合
第２段階；反応圧力７６０［ｍｍＨｇ］、反応温度１６０℃、流通ガス（窒素ガス）・流量２００［ｍｌ／分］、反応時間６０時間で固相重合
脂肪族ポリエステル（ポリ乳酸）４．７５ｇ（収率９５．０％）を得た。
使用した窒素ガスの露点は−６０℃であった。
固相重合により得られた脂肪族ポリエステルの特性は、以下のとおりである。
重量平均分子量（Ｍｗ）＝１２９，０００
触媒濃度ＣA＝６９０［ｐｐｍ］（硫黄分析値：１４０［ｐｐｍ］）
触媒濃度ＣB＝６７１０［ｐｐｍ］
触媒残留率Ｒ＝１０．３［％］
プレス時分子量保持率＝９１％
【０１２９】
比較例Ｃ−１
１）プレポリマーの製造
以下の反応条件で、以下の５段階で反応した。触媒はエステル化触媒として活性が高いことが知られている錫を使用した。
得られたプレポリマーの重量平均分子量（Ｍｗ）は、１２，０００であった。
〈反応条件〉
単量体              ８８％Ｌ−乳酸４００．０ｇ
揮発性触媒          錫末０．２８ｇ
反応器              ５００ｍｌ・丸底フラスコ
反応温度と反応時間（反応圧力・反応雰囲気）  以下の５段階とした。
第１段階；２５〜１００℃まで３０分かけて昇温（大気圧・窒素雰囲気）
第２段階；１００〜１６０℃まで１時間かけて昇温（大気圧・窒素雰囲気）
第３段階；１６０℃で１時間維持（大気圧・窒素雰囲気）
第４段階；１６０℃で２時間維持（大気圧・窒素雰囲気→１０ｍｍＨｇに減圧）
第５段階；１６０℃で６時間維持（１０ｍｍＨｇで維持）
【０１３０】
２）プレポリマーの固体化
丸底フラスコの風袋を測定して、プレポリマーの収量を算出した（収量２６７．５ｇ、収率９５．０％）後、この後、反応液を琺瑯バットに排出し、３０℃まで冷却してから、プレポリマーを乳鉢で粉砕し、篩にかけて、粒子直径が、０．５〜２．０ｍｍの粒状のプレポリマーを得た。
３）プレポリマーの結晶化
プレポリマー５．００ｇを、ＳＵＳ（ステンレス・スチール）製縦型反応器に装入し、８０℃／窒素雰囲気下で１時間結晶化させた。
【０１３１】
４）固相重合
プレポリマーの結晶化に引き続き、ＳＵＳ製縦型反応器で、反応圧力７６０［ｍｍＨｇ］、反応温度１４０℃、流通ガス（窒素ガス）・流量２００［ｍｌ／分］、反応時間６０時間で固相重合して、脂肪族ポリエステル（ポリ乳酸）４．４６ｇ（収率８９．２％）を得た。
使用した窒素ガスの露点は−６０℃であった。
固相重合により得られた脂肪族ポリエステルの特性は、以下のとおりである。
なお、触媒濃度（錫濃度）は蛍光Ｘ線分析法により定量した。
重量平均分子量（Ｍｗ）＝１３２，０００
触媒濃度（錫濃度）ＣA＝１２００［ｐｐｍ］
触媒濃度（錫濃度）ＣB＝１２００［ｐｐｍ］
触媒残留率Ｒ＝１００［％］
プレス時分子量保持率＝３８％
【０１３２】
実施例Ｃ−１〜Ｃ−７及び比較例Ｃ−１の結果を、表１（表１、表２）にまとめた。
【０１３３】
【表１】
2008156665.tif 000002
【０１３４】
【表２】
2008156665.tif 000003
【０１３５】
Ｃ’部：不揮発性触媒を用いる固相重合
実施例Ｃ’−１
８８％Ｌ−乳酸１０２.３ｇ、酸化錫（II）０.４１ｇを５００ｍｌの丸底フラスコに装入し、１４０℃／１００ｍｍＨｇで３時間、系外に水を留去しながら加熱撹拌した。その後、ｏ−ジクロロベンゼン７２ｇが入ったディーンスタークトラップを装着し、さらに反応マスにｏ−ジクロロベンゼン７２.０ｇを加えて１４０℃／２７０ｍｍＨｇで４時間共沸脱水した。ディーンスタークトラップを取り外し、モレキュラーシーブ３Ａが３０ｇ充填され、水分量が１０ｐｐｍ以下であるｏ−ジクロロベンゼン５４ｇ入った管を取り付け、還流により留出する溶媒がモレキュラーシーブを通って再び系内に戻るようにし、さらに反応マスに１４４ｇのｏ−ジクロロベンゼンを加えて、１４０℃／２７０ｍｍＨｇで８時間、系内に水を混入させないようにしながら加熱撹拌した。この時の分子量は６６,０００であった。
この後、反応液を３０℃まで冷却してポリマーを晶析させた後、６０℃／１０ｍｍＨｇでｏ−ジクロロベンゼンを留去し、ポリマーを窒素雰囲気下で乾燥させて粉末状のプレポリマーを得た。
【０１３６】
得られたプレポリマーを５００ｍｌのナス型フラスコに装入し、１４０℃／２ｍｍＨｇで１３時間加熱した。その後０.７％塩酸／イソプロピルアルコール溶液８００ｍｌを加え、１時間攪拌した後、吸引濾過する操作を２回行い、錫を除去した。続いて、濾塊をイソプロピルアルコール６００ｍｌで攪拌した後、吸引濾過する操作を濾液が中性になるまで行い、６０℃熱風乾燥して脂肪族ポリエステル重合体（ポリ乳酸）６７.０ｇ（収率９３.１％）を得た。
諸物性を以下に示す。
重量平均分子量：１３３,０００
示差熱分析：ガラス転移温度は５８.５℃、融点は１６３.４℃
引張強度：６２０ｋｇ／ｃｍ2（破断）
Ｈａｚｅ：＜１％
分解性：フィルムは、強度が測定できないほど劣化していた。
【０１３７】
実施例Ｃ’−２
８８％Ｌ−乳酸１０２.３ｇ、錫末０.３６ｇを５００ｍｌの丸底フラスコに装入し、１４０℃／１００ｍｍＨｇで３時間、系外に水を留去しながら加熱攪拌した。その後、ｏ−ジクロロベンゼン７２ｇが入ったディーンスタークトラップを装着し、さらに反応マスにｏ−ジクロロベンゼン７２.０ｇを加えて１４０℃／２７０ｍｍＨｇで４時間共沸脱水した。ディーンスタークトラップを取り外し、モレキュラーシーブ３Ａが３０ｇ充填され、水分量が１０ｐｐｍ以下であるｏ−ジクロロベンゼン７２ｇ入った管を取り付け、還流により留出する溶媒がモレキュラーシーブを通って再び系内に戻るようにし、さらに１４４ｇのｏ−ジクロロベンゼンを加えて、１４０℃／２７０ｍｍＨｇで８時間、系内に水を混入させないようにしながら加熱撹拌した。このときの分子量は２２,０００であった。
この後、反応液を３０℃まで冷却してポリマーを晶析させた後、６０℃／１０ｍｍＨｇでｏ−ジクロロベンゼンを留去し、ポリマーを窒素雰囲気下で乾燥させて粉末状のプレポリマーを得た。
【０１３８】
得られたプレポリマーを５００ｍｌのナス型フラスコに装入し、１４０℃／２ｍｍＨｇで２１時間加熱した。その後０．７％塩酸／イソプロピルアルコール溶液８００ｍｌを加え、１時間攪拌した後、吸引濾過する操作を２回行い、錫末を除去した。続いて、濾塊をイソプロピルアルコール６００ｍｌで攪拌した後、吸引濾過する操作を濾液が中性になるまで行い、６０℃熱風乾燥して脂肪族ポリエステル重合体（ポリ乳酸）６５.２ｇ（収率９０.６％）を得た。
諸物性を以下に示す。
重量平均分子量：１２２,０００
示差熱分析：ガラス転移温度は５７.９℃、融点は１６２.１℃
引張強度：６００ｋｇ／ｃｍ2（破断）
Ｈａｚｅ：＜１％
分解性：フィルムは、強度が測定できないほど劣化していた。
【０１３９】
実施例Ｃ’−３
８８％Ｌ−乳酸１０２.３ｇ、パラトルエンスルホン酸一水和物０.８０ｇを５００ｍｌの丸底フラスコに装入し、１４０℃／１００ｍｍＨｇで１.５時間、系外に水を留去しながら加熱攪拌した。その後、ｏ−ジクロロベンゼン７２ｇが入ったディーンスタークトラップを装着し、さらに反応マスにｏ−ジクロロベンゼン７２．０ｇを加えて１４０℃／２７０ｍｍＨｇで６時間共沸脱水した。ディーンスタークトラップを取り外し、モレキュラーシーブ３Ａが３０ｇ充填され、水分量が１０ｐｐｍ以下であるｏ−ジクロロベンゼン５４ｇ入った管を取り付け、還流により留出する溶媒がモレキュラーシーブを通って再び系内に戻るようにし、さらに反応マスに１４４ｇのｏ−ジクロロベンゼンを加えて、１４０℃／２７０ｍｍＨｇで８時間、系内に水を混入させないようにしながら加熱撹拌した。この時の分子量２４,０００はであった。
この後、反応液を３０℃まで冷却してポリマーを晶析させた後、６０℃／１０ｍｍＨｇでｏ−ジクロロベンゼンを留去し、ポリマーを窒素雰囲気下で乾燥させて粉末状のプレポリマーを得た。
【０１４０】
得られたプレポリマーを５００ｍｌのナス型フラスコに装入し、１４０℃／２ｍｍＨｇで３８時間加熱した。その後ポリマーをクロロホルム４３０ｍｌに溶解させて水４３０ｍｌと接触させることにより触媒を除き、このポリマーのクロロホルム溶液をイソプロピルアルコール１５００ｍｌに排出してポリマーを沈殿させた。吸引濾過して回収したポリマーを６０℃で熱風乾燥して脂肪族ポリエステル重合体（ポリ乳酸）５８．３ｇ（収率８１.０％）を得た。
諸物性を以下に示す。
重量平均分子量：１３２,０００
示差熱分析：ガラス転移温度は５８.２℃、融点は１６３.０℃
引張強度：６２０ｋｇ／ｃｍ2（破断）
Ｈａｚｅ：＜１％
分解性：フィルムは、強度が測定できないほど劣化していた。
【０１４１】
実施例Ｃ’−４
８８％Ｌ−乳酸１０２.３ｇ、メタンスルホン酸１.４４ｇを５００ｍｌの丸底フラスコに装入し、常圧、窒素雰囲気下で、室温から１６０℃まで１時間かけて昇温し、１６０℃で１時間保持した後、１６０℃を維持しながら、２時間かけて常圧から１０ｍｍＨｇまで徐々に減圧し、最終的に、１６０℃／１０ｍｍＨｇで６時間反応を行った。この時の分子量は７,０００であった。
この後、反応液をホーローバットに排出し、３０℃まで冷却してから、プレポリマーを乳鉢ですりつぶして粒状のプレポリマーを得た。
【０１４２】
得られたプレポリマーをＵ字型のガラス管に装入し、１４０℃／窒素気流下で  ４０時間加熱して脂肪族ポリエステル重合体（ポリ乳酸）６６.５ｇ（収率９２.３％）を得た。
諸物性を以下に示す。
重量平均分子量：９０,０００
示差熱分析：ガラス転移温度は５６.５℃、融点は１６０.０℃
引張強度：５８０ｋｇ／ｃｍ2（破断）
Ｈａｚｅ：＜１％
分解性：フィルムは、強度が測定できないほど劣化していた。
【０１４３】
実施例Ｃ’−５
８８％Ｌ−乳酸１０２．３ｇ、酸化第一錫０.４１ｇを５００ｍｌの丸底フラスコに装入し、１４０℃／１００ｍｍＨｇで３時間、系外に水を留去しながら加熱攪拌した。その後、ｏ−ジクロロベンゼン７２ｇが入ったディーンスタークトラップを装着し、さらに反応マスにｏ−ジクロロベンゼン７２．０ｇを加えて１４０℃／２７０ｍｍＨｇで４時間共沸脱水した。ディーンスタークトラップを取り外し、モレキュラーシーブ３Ａが３０ｇ充填され、水分量が１０ｐｐｍ以下であるｏ−ジクロロベンゼン５４ｇ入った管を取り付け、還流により留出する溶媒がモレキュラーシーブを通って再び系内に戻るようにし、さらに反応マスに１４４ｇのｏ−ジクロロベンゼンを加えて、１４０℃／２７０ｍｍＨｇで８時間、系内に水を混入させないようにしながら加熱撹拌した。この時の分子量は６８,０００であった。
この後、反応液を３０℃まで冷却してポリマーを晶析させた後、６０℃／１０ｍｍＨｇでｏ−ジクロロベンゼンを留去し、ポリマーを窒素雰囲気下で乾燥させて粉末状のプレポリマーを得た。さらに、この粉末状のプレポリマーをメルトインデクサーを用いてストランドを引き、これからペレット状のプレポリマーを得た。
【０１４４】
得られたプレポリマーを５００ｍｌのナス型フラスコに装入し、１４０℃／２ｍｍＨｇで２０時間加熱した。
その後ポリマーをクロロホルム４３０ｍｌに溶解させて、１規定塩酸水７２０ｍｌと接触させた後、このポリマーのクロロホルム溶液をイソプロピルアルコール１５００ｍｌに排出して、ポリマーを沈殿させ、吸引濾過する操作を２回繰り返した。さらに、濾塊をイソプロピルアルコール６００ｍｌ中で撹拌し、吸引濾過する操作を、濾液が中性になるまで繰り返し行ない、６０℃で熱風乾燥して、脂肪族ポリエステル重合体（ポリ乳酸）５９．３ｇ（収率８２．４％）を得た。
諸物性を以下に示す。
重量平均分子量：１３０,０００
示差熱分析：ガラス転移温度は５７.９℃、融点は１５８.４℃
引張強度：６２０ｋｇ／ｃｍ2（破断）
Ｈａｚｅ：＜１％
分解性：フィルムは、強度が測定できないほど劣化していた。
【０１４５】
実施例Ｃ’−６
８８％Ｌ−乳酸１０２.３ｇ、パラトルエンスルホン酸一水和物０.８０ｇを５００ｍｌの丸底フラスコに装入し、常圧、窒素雰囲気下で、室温から１６０℃まで１時間かけて昇温し、１６０℃で１時間保持した後、１６０℃を維持しながら、２時間かけて常圧から１０ｍｍＨｇまで徐々に減圧し、最終的に、１６０℃／１０ｍｍＨｇで６時間反応を行った。この時の分子量は８,２００であった。
この後、反応液をホーローバットに排出し、３０℃まで冷却してから、プレポリマーを乳鉢ですりつぶして粒状のプレポリマーを得た。
【０１４６】
得られたプレポリマーをＵ字型のガラス管に装入し、１４０℃／窒素気流下で４０時間加熱した。その後ポリマーをクロロホルム４３０ｍｌに溶解させて水４３０ｍｌと接触させることにより触媒を除き、このポリマーのクロロホルム溶液をイソプロピルアルコール１５００ｍｌに排出してポリマーを沈殿させた。吸引濾過して回収したポリマーを６０℃で熱風乾燥して脂肪族ポリエステル重合体（ポリ乳酸）５６.４ｇ（収率７８．３％）を得た。
諸物性を以下に示す。
重量平均分子量：１３５,０００
示差熱分析：ガラス転移温度は５８.８℃、融点は１６３.８℃
引張強度：６２０ｋｇ／ｃｍ2（破断）
Ｈａｚｅ：＜１％
分解性：フィルムは、強度が測定できないほど劣化していた。
【０１４７】
比較例Ｃ’−１
８８％Ｌ−乳酸１０２.３ｇを５００ｍｌの丸底フラスコに装入し、窒素雰囲気下で室温から１８０℃まで１.５時間で昇温し、１８０℃／窒素雰囲気下で０.５時間、系外に水を留去しながら加熱攪拌した。その後、ｏ−ジクロロベンゼン７２ｇが入ったディーン・スターク・トラップを装着し、さらに反応マスにｏ−ジクロロベンゼン７.２ｇを加えて１８０℃／窒素雰囲気下で６時間共沸脱水した。ディーン・スターク・トラップをを取り外し、モレキュラーシーブ３Ａが３０ｇ充填され、水分量が１０ｐｐｍ以下であるｏ−ジクロロベンゼン５４ｇ入った管を取り付け、還流により留出する溶媒がモレキュラーシーブを通って再び系内に戻るようにし、さらに１０ｇのｏ−ジクロロベンゼンを加えて、１８０℃／窒素雰囲気下で１３時間、系内に水を混入させないようにしながら加熱撹拌した。このときの分子量は９,５００であった。
この後、反応液を３０℃まで冷却してポリマーを晶析させた後、６０℃／１０ｍｍＨｇでｏ−ジクロロベンゼンを留去し、ポリマーを窒素雰囲気下で乾燥させて粉末状のプレポリマーを得た。
【０１４８】
得られたプレポリマーをＵ字型のガラス管に装入し、１４０℃／窒素気流下で６５時間加熱し、脂肪族ポリエステル重合体（ポリ乳酸）６５.２ｇ（収率９０.６％）を得た。
諸物性を以下に示す。
重量平均分子量：２３,０００
示差熱分析：ガラス転移温度は４９.０℃、融点は１５４.１℃
引張強度：脆すぎて測定ができなかった。
Ｈａｚｅ：＜１％
分解性：フィルムは、強度が測定できないほど劣化していた。
【０１４９】
実施例Ｄ−１〜Ｄ−１２の固相重合のために用いるプレポリマーの製造と結晶化例を以下に記載する。
プレポリマーの製造例１
５００ｍｌガラス製４つ口フラスコに９０％Ｌ−乳酸４００ｇ（Ｄ体含有量０．４０％）、金属錫末０.２８ｇを仕込み窒素置換を行った後、減圧度８０ｍｍＨｇで室温から１６０℃まで昇温した。約６０℃で水が留出しはじめ、この時点を０時間として１時間かけて１６０℃まで昇温した。この時の重量平均分子量は５００以下であった。温度が１６０℃に達してから減圧度８０ｍｍＨｇのままさらに１時間保持した。この後１６０℃で８０ｍｍＨｇから１０ｍｍＨｇまで３０分で減圧度を変化させ、そのまま８時間保持した。ここまでの計１０時間３０分で得られたポリマーは２６４ｇ（収率９１．７％）、重量平均分子量（Ｍｗ）は１５０００であった。
【０１５０】
プレポリマーの製造例２
触媒として金属錫末の代わりにｐ−トルエンスルホン酸一水和物１．９１ｇを使用以外はプレポリマー製造例１と同様に反応を行った。
反応１０時間３０分後に得られたプレポリマーは
収量：２６５ｇ（収率９２．０％）
Ｍｗ：１６，０００
Ｄ体含有量：１．３３％
【０１５１】
プレポリマー製造例３
触媒として金属錫末の代わりにメタンスルホン酸１．５８ｇを使用以外はプレポリマー製造例１と同様に反応を行った。
反応１０時間３０分後に得られたプレポリマーは
収量：２６５ｇ（収率９２．０％）
Ｍｗ：１５，０００
Ｄ体含有量：１．３１％
【０１５２】
プレポリマー製造例４
５００ｍｌガラス製４つ口フラスコに９０％Ｌ−乳酸４００ｇ（Ｄ体含有量０．４０％）、金属錫末０.２８ｇを仕込み窒素置換を行った後、減圧度８０ｍｍＨｇで室温から１２０℃まで昇温した。約６０℃で水が留出しはじめ、この時点を０時間として１時間かけて１２０℃まで昇温し温度が１２０℃に達してから減圧度８０ｍｍＨｇのままさらに１時間保持した。この後１２０℃で８０ｍｍＨｇから１０ｍｍＨｇまで３０分で減圧度を変化させ、そのまま３時間保持した。ここまでの計５時間３０分の重量平均分子量（Ｍｗ）は１５００、Ｄ体含有量は０．４１％であった。
次に、減圧度１０ｍｍＨｇのまま１２０℃から１６０℃まで１時間で昇温し、１０ｍｍＨｇ、１６０℃の条件で脱水縮合を継続した。１０ｍｍＨｇ、１６０℃、１０時間（合計１６時間３０分）で反応を停止し、２７３ｇのポリマーを得た。（収率９４．８％）
得られたポリ乳酸はＭｗ１３０００、Ｄ体含有量０．６５％であった。
【０１５３】
プレポリマー製造例５
触媒として金属錫末の代わりにｐ−トルエンスルホン酸一水和物１．９１ｇを使用以外はプレポリマー製造例４と同様に反応を行った。
反応１６時間３０分後に得られたプレポリマーは
収量：２７３ｇ（収率９４．８％）
Ｍｗ：１６，０００
Ｄ体含有量：０．６６％
【０１５４】
プレポリマー製造例６
触媒として金属錫末の代わりにメタンスルホン酸１．５８ｇを使用以外はプレポリマー製造例４と同様に反応を行った。
反応１６時間３０分後に得られたプレポリマーは
収量：２７２ｇ（収率９４．４％）
Ｍｗ：１５，０００
Ｄ体含有量：０．６９％
【０１５５】
プレポリマー結晶化例１
プレポリマー製造例１から６のプレポリマーをそれぞれ乳鉢で粉砕し、篩にかけて粒子径が２．３６〜２．８０（ｍｍ）の粒状プレポリマーを得た。
それらの各々のプレポリマーについて、プレポリマー２０ｇを５０℃の水８０ｇに装入し、６０分間放置して結晶化させた。プレポリマー同士の融着、破損は全く見られなかった。
これらの結晶化したプレポリマーを結晶化したプレポリマー１から６とした。
【０１５６】
プレポリマー結晶化例２
プレポリマー製造例１から６のプレポリマーをそれぞれ乳鉢で粉砕し、篩にかけて粒子径が２．３６〜２．８０（ｍｍ）の粒状プレポリマーを得た。
それらの各々のプレポリマーについて、プレポリマー２０ｇを８０℃オーブン中に入れ、結晶化を行った。プレポリマーの融着が確認された。
これらの結晶化したプレポリマーを結晶化したプレポリマー７から１２とした。
【０１５７】
Ｄ部：固相重合
実施例Ｄ−１
結晶化したプレポリマー１を５．００ｇ秤量し、ＳＵＳ製縦型反応器に装入して、送風定温乾燥機（オーブン）中、１４０℃、窒素ガス流通下（窒素流量２００ｍｌ／ｍｉｎ）、６０時間固相重合を行い、ポリ乳酸４．４６ｇ（収率：８９．２％）を得た。この時点で、ポリ乳酸中に残存する触媒濃度（錫濃度）ＣAは１２００［ｐｐｍ］であった。触媒濃度（錫濃度）ＣBは１２００［ｐｐｍ］であるから、触媒残留率Ｒは１００［％］である。
このポリ乳酸を２７ｍｌのクロロホルムに溶解させて、１規定塩酸水４５ｍｌと接触させた後、このポリ乳酸のクロロホルム溶液を１００ｍｌのイソプロピルアルコールに排出してポリマーを沈殿させ、吸引ろ過する操作を２回繰り返し、さらに濾塊をイソプロピルアルコール４０ｍｌ中で攪拌し吸引ろ過する操作を濾液が中性になるまで行い、６０℃で熱風乾燥してポリ乳酸３．５２ｇ（収率７０．４％）を得た。
使用した窒素ガスの露点は−６０℃であった。
【０１５８】
固相重合により得られた脂肪族ポリエステルの特性は、以下の通りである。
なお、触媒濃度（錫濃度）は蛍光Ｘ線分析法により定量した。
重量平均分子量（Ｍｗ）：１２２，０００
示差熱分析：ガラス転移温度は５７．７ ℃、融点は１６５．３ ℃
引張強度：５７０［ｋｇ／ｃｍ2］（破断）
引張伸度：７［％］
Ｈａｚｅ：＜１［％］
黄色度（ＹＩ値）：４．２
Ｄ体含有量：１．４０［％］
触媒除去操作後の触媒濃度：１０［ｐｐｍ］
プレス時分子量保持率：９５［％］
分解性：フィルムは、強度が測定できないほど劣化していた。
【０１５９】
実施例Ｄ−２
結晶化したプレポリマー２を５．００ｇ秤量し、ＳＵＳ製縦型反応器に装入して、送風乾燥機中、
１）１４０℃、窒素ガス流通下（窒素流量５０ｍｌ／ｍｉｎ）、２０時間、
２）１６０℃、窒素ガス流通下（窒素流量２５ｍｌ／ｍｉｎ）、４０時間、
３）１６０℃、窒素ガス流通下（窒素流量２００ｍｌ／ｍｉｎ）、２０時間、
の反応条件で固相重合を行い、ポリ乳酸４．６３ｇ（収率：９２．６％）を得た。
使用した窒素ガスの露点は−６０℃であった。
固相重合により得られた脂肪族ポリエステルの特性は、以下のとおりである。
重量平均分子量（Ｍｗ）：１３０，０００
示差熱分析：ガラス転移温度は５８．１ ℃、融点は１６６．３ ℃
引張強度：５８０［ｋｇ／ｃｍ2］（破断）
引張伸度：７［％］
Ｈａｚｅ：＜１［％］
黄色度（ＹＩ値）：７．５
Ｄ体含有量：１．５１［％］
触媒濃度ＣA：６４６［ｐｐｍ］（硫黄分析値：１２０［ｐｐｍ］）
触媒濃度ＣB：７０６０［ｐｐｍ］
触媒残留率Ｒ：９．２［％］
プレス時分子量保持率：９４［％］
分解性：フィルムは、強度が測定できないほど劣化していた。
【０１６０】
実施例Ｄ−３
結晶化したプレポリマー３を５．００ｇ秤量し、ＳＵＳ製縦型反応器に装入して、送風乾燥機中、
１）１４０℃、窒素ガス流通下（窒素流量５ｍｌ／ｍｉｎ）、２０時間、
２）１６０℃、窒素ガス流通下（窒素流量２．５ｍｌ／ｍｉｎ）、４０時間、
３）１６０℃、窒素ガス流通下（窒素流量５０ｍｌ／ｍｉｎ）、２０時間、
の反応条件で固相重合を行い、ポリ乳酸４．５９ｇ（収率：９１．８％）を得た。
使用した窒素ガスの露点は−６０℃であった。
固相重合により得られた脂肪族ポリエステルの特性は、以下のとおりである。
重量平均分子量（Ｍｗ）：１３２，０００
示差熱分析：ガラス転移温度は ５８．４℃、融点は １６６．７℃
引張強度：５８０［ｋｇ／ｃｍ2］（破断）
引張伸度：８［％］
Ｈａｚｅ：＜１［％］
黄色度（ＹＩ値）：５．０
Ｄ体含有量：１．４９［％］
触媒濃度ＣA：４５０［ｐｐｍ］（硫黄分析値：１５０［ｐｐｍ］）
触媒濃度ＣB：６５００［ｐｐｍ］
触媒残留率Ｒ：６．９［％］
プレス時分子量保持率：９３［％］
分解性：フィルムは、強度が測定できないほど劣化していた。
【０１６１】
実施例Ｄ−４
結晶化したプレポリマー４を５．００ｇ秤量し、ＳＵＳ製縦型反応器に装入して、送風定温乾燥機（オーブン）中、１４０℃、窒素ガス流通下（窒素流量２００ｍｌ／ｍｉｎ）、６０時間固相重合を行い、ポリ乳酸４．５０ｇ（収率：９０．０％）を得た。この時点で、ポリ乳酸中に残存する触媒濃度（錫濃度）ＣAは１１００［ｐｐｍ］であった。触媒濃度（錫濃度）ＣB は１１００［ｐｐｍ］であるから、触媒残留率Ｒは１００［％］である。
このポリ乳酸を２７ｍｌのクロロホルムに溶解させて、１規定塩酸水４５ｍｌと接触させた後、このポリ乳酸のクロロホルム溶液を１００ｍｌのイソプロピルアルコールに排出してポリマーを沈殿させ、吸引ろ過する操作を２回繰り返し、さらに濾塊をイソプロピルアルコール４０ｍｌ中で攪拌し吸引ろ過する操作を濾液が中性になるまで行い、６０℃で熱風乾燥してポリ乳酸３．５３ｇ（収率７０．６％）を得た。
使用した窒素ガスの露点は−６０℃であった。
【０１６２】
固相重合により得られた脂肪族ポリエステルの特性は、以下の通りである。
なお、触媒濃度（錫濃度）は蛍光Ｘ線分析法により定量した。
重量平均分子量（Ｍｗ）：１２２，０００
示差熱分析：ガラス転移温度は５７．５ ℃、融点は１６５．３ ℃
引張強度：５７０［ｋｇ／ｃｍ2］（破断）
引張伸度：７［％］
Ｈａｚｅ：＜１［％］
黄色度（ＹＩ値）：４．０
Ｄ体含有量：  ０．８２［％］
触媒除去操作後の触媒濃度（錫濃度）：１２［ｐｐｍ］
プレス時分子量保持率：９５［％］
分解性：フィルムは、強度が測定できないほど劣化していた。
【０１６３】
実施例Ｄ−５
結晶化したプレポリマー５を５．００ｇ秤量し、ＳＵＳ製縦型反応器に装入して、送風乾燥機中、
１）１４０℃、窒素ガス流通下（窒素流量５０ｍｌ／ｍｉｎ）、２０時間、
２）１６０℃、窒素ガス流通下（窒素流量２５ｍｌ／ｍｉｎ）、４０時間、
３）１６０℃、窒素ガス流通下（窒素流量２００ｍｌ／ｍｉｎ）、２０時間、
の反応条件で固相重合を行い、ポリ乳酸４．６１ｇ（収率：９２．２％）を得た。
使用した窒素ガスの露点は−６０℃であった。
固相重合により得られた脂肪族ポリエステルの特性は、以下のとおりである。
重量平均分子量（Ｍｗ）：１２８，０００
示差熱分析：ガラス転移温度は ５８．０℃、融点は１６６．０ ℃
引張強度：５７０［ｋｇ／ｃｍ2］（破断）
引張伸度：８［％］
Ｈａｚｅ：＜１［％］
黄色度（ＹＩ値）：７．０
Ｄ体含有量：０．８２［％］
触媒濃度ＣA：６４６［ｐｐｍ］（硫黄分析値：１２０［ｐｐｍ］）
触媒濃度ＣB：６８７０［ｐｐｍ］
触媒残留率Ｒ：９．４［％］
プレス時分子量保持率：９３［％］
分解性：フィルムは、強度が測定できないほど劣化していた。
【０１６４】
実施例Ｄ−６
プレポリマー６を５．００ｇ秤量し、ＳＵＳ製縦型反応器に装入して、送風乾燥機中、
１）１４０℃、窒素ガス流通下（窒素流量５ｍｌ／ｍｉｎ）、２０時間、
２）１６０℃、窒素ガス流通下（窒素流量２．５ｍｌ／ｍｉｎ）、４０時間、
３）１６０℃、窒素ガス流通下（窒素流量５０ｍｌ／ｍｉｎ）、２０時間、
の反応条件で固相重合を行い、ポリ乳酸４．６０ｇ（収率：９２．０％）を得た。
使用した窒素ガスの露点は−６０℃であった。
固相重合により得られた脂肪族ポリエステルの特性は、以下のとおりである。
重量平均分子量（Ｍｗ）：１３０，０００
示差熱分析：ガラス転移温度は ５８．０℃、融点は１６６．３ ℃
引張強度：５８０［ｋｇ／ｃｍ2］（破断）
引張伸度：８［％］
Ｈａｚｅ：＜１［％］
黄色度（ＹＩ値）：４．５
Ｄ体含有量：０．８７［％］
触媒濃度ＣA：４５０［ｐｐｍ］（硫黄分析値：１５０［ｐｐｍ］）
触媒濃度ＣB：６３２０［ｐｐｍ］
触媒残留率Ｒ：７．１［％］
プレス時分子量保持率：９３［％］
分解性：フィルムは、強度が測定できないほど劣化していた。
【０１６５】
実施例Ｄ−７
結晶化したプレポリマー７を５．００ｇ秤量し、ＳＵＳ製縦型反応器に装入して、送風定温乾燥機（オーブン）中、１４０℃、窒素ガス流通下（窒素流量２００ｍｌ／ｍｉｎ）、６０時間固相重合を行い、ポリ乳酸４．４７ｇ（収率：８９．４％）を得た。この時点で、ポリ乳酸中に残存する触媒濃度（錫濃度）ＣAは１２００［ｐｐｍ］であった。触媒濃度（錫濃度）ＣBは１２００［ｐｐｍ］であるから、触媒残留率Ｒは１００［％］である。
このポリ乳酸を２７ｍｌのクロロホルムに溶解させて、１規定塩酸水４５ｍｌと接触させた後、このポリ乳酸のクロロホルム溶液を１００ｍｌのイソプロピルアルコールに排出してポリマーを沈殿させ、吸引ろ過する操作を２回繰り返し、さらに濾塊をイソプロピルアルコール４０ｍｌ中で攪拌し吸引ろ過する操作を濾液が中性になるまで行い、６０℃で熱風乾燥してポリ乳酸３．６７ｇ（収率７３．４％）を得た。
使用した窒素ガスの露点は−６０℃であった。
【０１６６】
固相重合により得られた脂肪族ポリエステルの特性は、以下の通りである。
なお、触媒濃度（錫濃度）は蛍光Ｘ線分析法により定量した。
重量平均分子量（Ｍｗ）：１２５，０００
示差熱分析：ガラス転移温度は５７．６ ℃、融点は１６５．８ ℃
引張強度：５７０［ｋｇ／ｃｍ2］（破断）
引張伸度：７［％］
Ｈａｚｅ：＜１［％］
黄色度（ＹＩ値）：６．０
Ｄ体含有量 ：１．４０［％］
触媒除去操作後の触媒濃度：１０［ｐｐｍ］
プレス時分子量保持率：９５［％］
分解性：フィルムは、強度が測定できないほど劣化していた。
【０１６７】
実施例Ｄ−８
結晶化したプレポリマー８を５．００ｇ秤量し、ＳＵＳ製縦型反応器に装入して、送風乾燥機中、
１）１４０℃、窒素ガス流通下（窒素流量５０ｍｌ／ｍｉｎ）、２０時間、
２）１６０℃、窒素ガス流通下（窒素流量２５ｍｌ／ｍｉｎ）、４０時間、
３）１６０℃、窒素ガス流通下（窒素流量２００ｍｌ／ｍｉｎ）、２０時間、
の反応条件で固相重合を行い、ポリ乳酸４．７５ｇ（収率：９５．０％）を得た。
使用した窒素ガスの露点は−６０℃であった。
固相重合により得られた脂肪族ポリエステルの特性は、以下のとおりである。
重量平均分子量（Ｍｗ）：１３１，０００
示差熱分析：ガラス転移温度は ５８．１℃、融点は１６６．５ ℃
引張強度：５８０［ｋｇ／ｃｍ2］（破断）
引張伸度：７［％］
Ｈａｚｅ：＜１［％］
黄色度（ＹＩ値）：１２
Ｄ体含有量：１．５０［％］
触媒濃度ＣA：７００［ｐｐｍ］（硫黄分析値：１３０［ｐｐｍ］）
触媒濃度ＣB：６８７０［ｐｐｍ］
触媒残留率Ｒ：１０．２［％］
プレス時分子量保持率：９４［％］
分解性：フィルムは、強度が測定できないほど劣化していた。
【０１６８】
実施例Ｄ−９
プレポリマー９を５．００ｇ秤量し、ＳＵＳ製縦型反応器に装入して、送風乾燥機中、
１）１４０℃、窒素ガス流通下（窒素流量５ｍｌ／ｍｉｎ）、２０時間、
２）１６０℃、窒素ガス流通下（窒素流量２．５ｍｌ／ｍｉｎ）、４０時間、
３）１６０℃、窒素ガス流通下（窒素流量５０ｍｌ／ｍｉｎ）、２０時間、
の反応条件で固相重合を行い、ポリ乳酸４．７０ｇ（収率：９４．０％）を得た。
使用した窒素ガスの露点は−６０℃であった。
固相重合により得られた脂肪族ポリエステルの特性は、以下のとおりである。
重量平均分子量（Ｍｗ）：１２６，０００
示差熱分析：ガラス転移温度は５７．７℃、融点は１６５．９ ℃
引張強度：５７０［ｋｇ／ｃｍ2］（破断）
引張伸度：７［％］
Ｈａｚｅ：＜１［％］
黄色度（ＹＩ値）：１１
Ｄ体含有量：１．４８［％］
触媒濃度ＣA：４８０［ｐｐｍ］（硫黄分析値：１６０［ｐｐｍ］）
触媒濃度ＣB：６３５０［ｐｐｍ］
触媒残留率Ｒ：７．６［％］
プレス時分子量保持率：９３［％］
分解性：フィルムは、強度が測定できないほど劣化していた。
【０１６９】
実施例Ｄ−１０
結晶化したプレポリマー１０を５．００ｇ秤量し、ＳＵＳ製縦型反応器に装入して、送風定温乾燥機（オーブン）中、１４０℃、窒素ガス流通下（窒素流量２００ｍｌ／ｍｉｎ）、６０時間固相重合を行い、ポリ乳酸４．４６ｇ（収率：８９．２％）を得た。この時点で、ポリ乳酸中に残存する触媒濃度（錫濃度）ＣAは１１００［ｐｐｍ］であった。触媒濃度（錫濃度）ＣB は１１００［ｐｐｍ］であるから、触媒残留率Ｒは１００［％］である。
このポリ乳酸を２７ｍｌのクロロホルムに溶解させて、１規定塩酸水４５ｍｌと接触させた後、このポリ乳酸のクロロホルム溶液を１００ｍｌのイソプロピルアルコールに排出してポリマーを沈殿させ、吸引ろ過する操作を２回繰り返し、さらに濾塊をイソプロピルアルコール４０ｍｌ中で攪拌し吸引ろ過する操作を濾液が中性になるまで行い、６０℃で熱風乾燥してポリ乳酸３．８０ｇ（収率７６．０％）を得た。
使用した窒素ガスの露点は−６０℃であった。
【０１７０】
固相重合により得られた脂肪族ポリエステルの特性は、以下の通りである。
なお、触媒濃度（錫濃度）は蛍光Ｘ線分析法により定量した。
重量平均分子量（Ｍｗ）：１２４，０００
示差熱分析：ガラス転移温度は ５７．５℃、融点は１６５．７ ℃
引張強度：５７０［ｋｇ／ｃｍ2］（破断）
引張伸度：７［％］
Ｈａｚｅ：＜１［％］
黄色度（ＹＩ値）：５．８
Ｄ体含有量：０．８２［％］
触媒除去操作後の触媒濃度 ：１５［ｐｐｍ］
プレス時分子量保持率：９４［％］
分解性：フィルムは、強度が測定できないほど劣化していた。
【０１７１】
実施例Ｄ−１１
結晶化したプレポリマー１１を５．００ｇ秤量し、ＳＵＳ製縦型反応器に装入して、送風乾燥機中、
１）１４０℃、窒素ガス流通下（窒素流量５０ｍｌ／ｍｉｎ）、２０時間、
２）１６０℃、窒素ガス流通下（窒素流量２５ｍｌ／ｍｉｎ）、４０時間、
３）１６０℃、窒素ガス流通下（窒素流量２００ｍｌ／ｍｉｎ）、２０時間、
の反応条件で固相重合を行い、ポリ乳酸４．７３ｇ（収率：９４．６％）を得た。
使用した窒素ガスの露点は−６０℃であった。
固相重合により得られた脂肪族ポリエステルの特性は、以下のとおりである。
重量平均分子量（Ｍｗ）：１３２，０００
示差熱分析：ガラス転移温度は ５８．２℃、融点は１６６．７ ℃
引張強度：５８０［ｋｇ／ｃｍ2］（破断）
引張伸度：８［％］
Ｈａｚｅ：＜１［％］
黄色度（ＹＩ値）：１１
Ｄ体含有量：０．８３［％］
触媒濃度ＣA：７００［ｐｐｍ］（硫黄分析値：１３０［ｐｐｍ］）
触媒濃度ＣB：６７１０［ｐｐｍ］
触媒残留率Ｒ：１０．４［％］
プレス時分子量保持率：９４［％］
分解性：フィルムは、強度が測定できないほど劣化していた。
【０１７２】
実施例Ｄ−１２
結晶化したプレポリマー１２を５．００ｇ秤量し、ＳＵＳ製縦型反応器に装入して、送風乾燥機中、
１）１４０℃、窒素ガス流通下（窒素流量５ｍｌ／ｍｉｎ）、２０時間、
２）１６０℃、窒素ガス流通下（窒素流量２．５ｍｌ／ｍｉｎ）、４０時間、
３）１６０℃、窒素ガス流通下（窒素流量５０ｍｌ／ｍｉｎ）、２０時間、
の反応条件で固相重合を行い、ポリ乳酸４．７２ｇ（収率：９４．４％）を得た。
使用した窒素ガスの露点は−６０℃であった。
固相重合により得られた脂肪族ポリエステルの特性は、以下のとおりである。
重量平均分子量（Ｍｗ）：１２５，０００
示差熱分析：ガラス転移温度は５７．６ ℃、融点は１６５．８ ℃
引張強度：５７０［ｋｇ／ｃｍ2］（破断）
引張伸度：７［％］
Ｈａｚｅ：＜１［％］
黄色度（ＹＩ値）：１０
Ｄ体含有量：０．８５［％］
触媒濃度ＣA：４２０［ｐｐｍ］（硫黄分析値：１４０［ｐｐｍ］）
触媒濃度ＣB：６１５０［ｐｐｍ］
触媒残留率Ｒ：６．８［％］
プレス時分子量保持率：９３［％］
分解性：フィルムは、強度が測定できないほど劣化していた。
【０１７３】
比較例Ｄ−１
８８％Ｌ−乳酸１０２.３ｇを５００ｍｌの丸底フラスコに装入し、窒素雰囲気下で室温から１８０℃まで１.５時間で昇温し、１８０℃／窒素雰囲気下で０.５時間、系外に水を留去しながら加熱攪拌した。その後、ｏ−ジクロロベンゼン７２ｇが入ったディーン・スターク・トラップを装着し、さらに反応マスにｏ−ジクロロベンゼン７.２ｇを加えて１８０℃／窒素雰囲気下で６時間共沸脱水した。ディーン・スターク・トラップをを取り外し、モレキュラーシーブ３Ａが３０ｇ充填され、水分量が１０ｐｐｍ以下であるｏ−ジクロロベンゼン５４ｇ入った管を取り付け、還流により留出する溶媒がモレキュラーシーブを通って再び系内に戻るようにし、さらに１０ｇのｏ−ジクロロベンゼンを加えて、１８０℃／窒素雰囲気下で１３時間、系内に水を混入させないようにしながら加熱撹拌した。このときの分子量は９,５００であった。
この後、反応液を３０℃まで冷却してポリマーを晶析させた後、６０℃／１０ｍｍＨｇでｏ−ジクロロベンゼンを留去し、ポリマーを窒素雰囲気下で乾燥させて粉末状のプレポリマーを得た。
【０１７４】
得られたプレポリマーをＵ字型のガラス管に装入し、１４０℃／窒素気流下で  ６５時間加熱し、脂肪族ポリエステル重合体（ポリ乳酸）６５.２ｇ（収率９０.６％）を得た。
諸物性を以下に示す。
重量平均分子量：２３,０００
示差熱分析：ガラス転移温度は４９.０℃、融点は１５４.１℃
引張強度：脆すぎて測定ができなかった。
Ｈａｚｅ：＜１％
分解性：フィルムは、強度が測定できないほど劣化していた。
【０１７５】
Ｅ部：スターポリマー等の固相重合
実施例Ｅ−１
８８％Ｌ−乳酸１０２．３ｇ、パラトルエンスルホン酸一水和物０．７８ｇを５００ｍｌの丸底フラスコに装入し、窒素雰囲気した後、室温から１６０℃まで１時間かけて昇温し、１６０℃で１時間保持した後、１６０℃を維持しながら、２時間かけて常圧から１０ｍｍＨｇまで徐々に減圧し、最終的に、１６０℃／１０ｍｍＨｇで４時間反応を行った。この時の分子量は、１５，０００であった。
ここで、反応マスにポリブチレンサクシネート（分子量４万）１８ｇを添加し、さらに１６０℃／１０ｍｍＨｇで３時間反応を行った。この時の分子量は、１．５万であった。
この後、反応液をホーローバットに排出し、３０℃まで冷却してから、プレポリマーを乳鉢ですりつぶして粒状のプレポリマーを得た。
【０１７６】
得られたプレポリマーをＵ字型のガラス管に装入し、８０℃／１時間  窒素流量５０〔ｍｌ／分〕で結晶化を行った後に、１２０℃／２０時間  窒素流量５０〔ｍｌ／分〕で２０時間、１４０℃／１５０時間  窒素流量５０〔ｍｌ／分〕、１５０℃／２０時間  窒素流量２００［ｍｌ／分］で加熱して脂肪族ポリエステル８２.８ｇ（収率９２.０％）を得た。
諸物性を以下に示す。
重量平均分子量：１０４,０００
示差熱分析：ガラス転移温度は２５.７℃、融点は１４８.４℃
引張強度：３００ｋｇ／ｃｍ２（降伏）
３２０ｋｇ／ｃｍ２（破断）
引張伸度：２６０％
Ｈａｚｅ：＜１％
黄色度（ＹＩ値）：１１
分解性：フィルムは、強度が測定できないほど劣化していた。
【０１７７】
実施例Ｅ−２
８８％Ｌ−乳酸１０２．３ｇ、ペンタエリスリトール０.１３６ｇ、コハク酸０．２３６ｇ、パラトルエンスルホン酸一水和物０．７８ｇを５００ｍｌの丸底フラスコに装入し、窒素雰囲気したで、室温から１６０℃まで１時間かけて昇温し、１６０℃で１時間保持した後、１６０℃を維持しながら、２時間かけて常圧から１０ｍｍＨｇまで徐々に減圧し、最終的に、１６０℃／１０ｍｍＨｇで８時間反応を行った。この時の分子量は、１８，０００であった。
この後、反応液をホーローバットに排出し、３０℃まで冷却してから、プレポリマーを乳鉢ですりつぶして粒状のプレポリマーを得た。
【０１７８】
得られたプレポリマーをＵ字型のガラス管に装入し、８０℃／１時間  窒素流量６０〔ｍｌ／分〕で結晶化を行った後に、１４０℃／２０時間  窒素流量６０〔ｍｌ／分〕で２０時間、１６０℃／４０時間  窒素流量２４００〔ｍｌ／分〕加熱して脂肪族ポリエステル６６.５ｇ（収率９２.３％）を得た。
諸物性を以下に示す。
重量平均分子量：４８１,０００
示差熱分析：ガラス転移温度は５９.８℃、融点は１７２.８℃
引張強度：６２０ｋｇ／ｃｍ２（破断）
引張伸度：８％
曲げ強度：８３０ｋｇ／ｃｍ２ 
Ｈａｚｅ：３．５％
黄色度（ＹＩ値）：２．７
また、メルトフローインデックス（ＭＩ値）が、１０ｇ／１０分となる温度と、その温度における溶融張力（ＭＴ値）、及び分解性の評価を以下に示す。
温度（ＭＩ：１０ｇ／１０分）：２００（℃）
溶融張力（ＭＴ値）：３．２（ｇ）
分解性：フィルムは、強度が測定できないほど劣化していた。
【０１７９】
実施例Ｅ−３
８８％Ｌ−乳酸１０２．３ｇ、ペンタエリスリトール０.０１３６ｇ、コハク酸０．０２３６ｇ、パラトルエンスルホン酸一水和物０．７８ｇを５００ｍｌの丸底フラスコに装入し、窒素雰囲気したで、室温から１６０℃まで１時間かけて昇温し、１６０℃で１時間保持した後、１６０℃を維持しながら、２時間かけて常圧から１０ｍｍＨｇまで徐々に減圧し、最終的に、１６０℃／１０ｍｍＨｇで８時間反応を行った。この時の分子量は、１４，０００であった。
この後、反応液をホーローバットに排出し、３０℃まで冷却してから、プレポリマーを乳鉢ですりつぶして粒状のプレポリマーを得た。
【０１８０】
得られたプレポリマーをＵ字型のガラス管に装入し、８０℃／１時間  窒素流量６０〔ｍｌ／分〕で結晶化を行った後に、１４０℃／２０時間  窒素流量６０〔ｍｌ／分〕で２０時間、１６０℃／４０時間  窒素流量２４００〔ｍｌ／分〕加熱して脂肪族ポリエステル６６.３ｇ（収率９２.０％）を得た。
諸物性を以下に示す。
重量平均分子量：２１０,０００
示差熱分析：ガラス転移温度は５９.３℃、融点は１６１.８℃
引張強度：５９０ｋｇ／ｃｍ２（破断）
引張伸度：８％
曲げ強度：７９０ｋｇ／ｃｍ２ 
Ｈａｚｅ：３．０％
黄色度（ＹＩ値）：２．１
また、メルトフローインデックス（ＭＩ値）が、１０ｇ／１０分となる温度と、その温度における溶融張力（ＭＴ値）、及び分解性の評価を以下に示す。
温度（ＭＩ：１０ｇ／１０分）：２００（℃）
溶融張力（ＭＴ値）：２．７（ｇ）
分解性：フィルムは、強度が測定できないほど劣化していた。
【０１８１】
実施例Ｅ−４
８８％Ｌ−乳酸１０２．３ｇ、ペンタエリスリトール０.１３６ｇ、コハク酸０．２３６ｇ、メタンスルホン酸０．５８ｇを５００ｍｌの丸底フラスコに装入し、窒素雰囲気したで、室温から１６０℃まで１時間かけて昇温し、１６０℃で１時間保持した後、１６０℃を維持しながら、２時間かけて常圧から１０ｍｍＨｇまで徐々に減圧し、最終的に、１６０℃／１０ｍｍＨｇで８時間反応を行った。この時の分子量は、１８，０００であった。
この後、反応液をホーローバットに排出し、３０℃まで冷却してから、プレポリマーを乳鉢ですりつぶして粒状のプレポリマーを得た。
【０１８２】
得られたプレポリマーをＵ字型のガラス管に装入し、８０℃／１時間  窒素流量６０〔ｍｌ／分〕で結晶化を行った後に、１４０℃／２０時間  窒素流量２０〔ｍｌ／分〕で２０時間、１６０℃／４０時間  窒素流量１２００〔ｍｌ／分〕加熱して脂肪族ポリエステル６６.５ｇ（収率９２.３％）を得た。
諸物性を以下に示す。
重量平均分子量：３１４,０００
示差熱分析：ガラス転移温度は５９.８℃、融点は１７２.８℃
引張強度：６２０ｋｇ／ｃｍ２（破断）
引張伸度：８％
曲げ強度：８１０ｋｇ／ｃｍ２ 
Ｈａｚｅ：３．５％
黄色度（ＹＩ値）：２．５
また、メルトフローインデックス（ＭＩ値）が、１０ｇ／１０分となる温度と、その温度における溶融張力（ＭＴ値）、及び分解性の評価を以下に示す。
温度（ＭＩ：１０ｇ／１０分）：１９５（℃）
溶融張力（ＭＴ値）：２．７（ｇ）
分解性：フィルムは、強度が測定できないほど劣化していた。
【０１８３】
実施例Ｅ−５
８８％Ｌ−乳酸１０２．３ｇ、トリメチロールプロパン０.１３４ｇ、コハク酸０．１７８ｇ、パラトルエンスルホン酸一水和物０．７８ｇを５００ｍｌの丸底フラスコに装入し、窒素雰囲気したで、室温から１６０℃まで１時間かけて昇温し、１６０℃で１時間保持した後、１６０℃を維持しながら、２時間かけて常圧から１０ｍｍＨｇまで徐々に減圧し、最終的に、１６０℃／１０ｍｍＨｇで８時間反応を行った。この時の分子量は、１４，０００であった。
この後、反応液をホーローバットに排出し、３０℃まで冷却してから、プレポリマーを乳鉢ですりつぶして粒状のプレポリマーを得た。
【０１８４】
得られたプレポリマーをＵ字型のガラス管に装入し、８０℃／１時間  窒素流量６０〔ｍｌ／分〕で結晶化を行った後に、１４０℃／２０時間  窒素流量６０〔ｍｌ／分〕で２０時間、１６０℃／４０時間  窒素流量２４００〔ｍｌ／分〕加熱して脂肪族ポリエステル６６.５ｇ（収率９２.３％）を得た。
諸物性を以下に示す。
重量平均分子量：２６１,０００
示差熱分析：ガラス転移温度は５９.６℃、融点は１７１.８℃
引張強度：６００ｋｇ／ｃｍ２（破断）
引張伸度：８％
曲げ強度：８００ｋｇ／ｃｍ２ 
Ｈａｚｅ：３．１％
黄色度（ＹＩ値）：３．２
また、メルトフローインデックス（ＭＩ値）が、１０ｇ／１０分となる温度と、その温度における溶融張力（ＭＴ値）、及び分解性の評価を以下に示す。
温度（ＭＩ：１０ｇ／１０分）：１９５（℃）
溶融張力（ＭＴ値）：３．０（ｇ）
分解性：フィルムは、強度が測定できないほど劣化していた。